(57)【要約】【課題】ＰＡＮＴＯＮＥ１９９Ｃの色再現性に優れた静電荷像現像用トナーの提供。【解決手段】少なくとも結着樹脂と、黄色着色剤としてＣ．Ｉ．ＰｉｇｍｅｎｔＹｅｌｌｏｗ７４と、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４からなる群より選択される少なくとも１種の赤色着色剤と、を含有するトナー粒子を含み、光沢度が４０％のコート紙に、トナー載り量Ｔ（ｇ／ｍ２）が「Ｔ＝４×Ｄ／７（但し前記Ｄは前記トナー粒子の体積平均粒径（μｍ）から長さの単位を除いた値を示す）」の式を満たす画像を形成した際における、ＰＡＮＴＯＮＥ１９９Ｃとの色差ΔＥが１０以内である静電荷像現像用トナー。【選択図】なし【特許請求の範囲】
【請求項１】
少なくとも結着樹脂と、
黄色着色剤としてＣ．Ｉ．ＰｉｇｍｅｎｔＹｅｌｌｏｗ７４と、
Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４からなる群より選択される少なくとも１種の赤色着色剤と、
を含有するトナー粒子を含み、
光沢度が４０％のコート紙に、トナー載り量Ｔ（ｇ／ｍ２）が「Ｔ＝４×Ｄ／７（但し前記Ｄは前記トナー粒子の体積平均粒径（μｍ）から長さの単位を除いた値を示す）」の式を満たす画像を形成した際における、ＰＡＮＴＯＮＥ１９９Ｃとの下記式による色差ΔＥが１０以内である静電荷像現像用トナー。
【数１】
2015169666.tif 000017
〔前記式において、前記Ｌ１、ａ１、及びｂ１は、各々ＰＡＮＴＯＮＥ１９９ＣのＬ＊値、ａ＊値、及びｂ＊値であり、色見本ＰＡＮＴＯＮＥ１９９Ｃを、反射分光濃度計で測定して得られる。前記Ｌ２、ａ２、及びｂ２は、各々前記静電荷像現像用トナーによって形成された前記画像のＬ＊値、ａ＊値、及びｂ＊値であり、該画像を前記反射分光濃度計で測定して得られる。〕
【請求項２】
前記黄色着色剤としてＣ．Ｉ．ＰｉｇｍｅｎｔＹｅｌｌｏｗ７４のみを含有し、
前記赤色着色剤としてＣ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、又はＣ．Ｉ．ＰｉｇｍｅｎｔＲｅｄ１８４の何れか１種のみを含有する請求項１に記載の静電荷像現像用トナー。
【請求項３】
請求項１又は請求項２に記載の静電荷像現像用トナーを含む静電荷像現像剤。
【請求項４】
請求項１又は請求項２に記載の静電荷像現像用トナーを収容し、
画像形成装置に着脱されるトナーカートリッジ。
【請求項５】
請求項３に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【請求項６】
像保持体と、
前記像保持体の表面を帯電する帯電手段と、
帯電した前記像保持体の表面に静電荷像を形成する静電荷像形成手段と、
請求項３に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項７】
像保持体の表面を帯電する帯電工程と、
帯電した前記像保持体の表面に静電荷像を形成する静電荷像形成工程と、
請求項３に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、静電荷像現像用トナー、静電荷像現像剤、トナーカートリッジ、プロセスカートリッジ、画像形成装置、及び画像形成方法に関する。
【背景技術】
【０００２】
電子写真方式の画像形成は、一般に、イエロー（Ｙ）、マゼンタ（Ｍ）、シアン（Ｃ）及びブラック（Ｋ）の４色のトナーを用いて色を再現する。また、前記４色のトナー（ＹＭＣＫ）のみでは再現が難しい色を再現するために、ＹＭＣＫ以外の色のトナーも用いられる。
例えば特許文献１には、マゼンタ着色剤と、４００ｎｍから５００ｎｍまでの波長で光を吸収する色相調整の着色剤と、を組み合わせて含有するライトマゼンタトナーが開示されている。
また、特許文献２には、少なくともイエロートナー、マゼンタトナー、シアントナー、オレンジトナー、グリーントナーおよびブラックトナーの６色の静電荷像現像用トナーを用いてカラー画像を形成する方法であって、前記オレンジトナーに含有される着色剤が特定のナフトール顔料よりなる画像形成方法が開示されている。
さらには、特許文献３には、Ｃ．Ｉ.ピグメントオレンジ３８を含有するオレンジトナーが開示されている。
【先行技術文献】
【特許文献】
【０００３】
【特許文献１】特開２０１１−１５０３３６号公報
【特許文献２】特開２０１１−２５７５８８号公報
【特許文献３】特開２０１２−６８５８１号公報
【発明の概要】
【発明が解決しようとする課題】
【０００４】
本発明は、ＰＡＮＴＯＮＥ１９９Ｃの色再現性に優れた静電荷像現像用トナーを提供することを課題とする。
【課題を解決するための手段】
【０００５】
上記課題は、以下の手段により解決される。即ち、
請求項１に係る発明は、
少なくとも結着樹脂と、
黄色着色剤としてＣ．Ｉ．ＰｉｇｍｅｎｔＹｅｌｌｏｗ７４と、
Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４からなる群より選択される少なくとも１種の赤色着色剤と、
を含有するトナー粒子を含み、
光沢度が４０％のコート紙に、トナー載り量Ｔ（ｇ／ｍ２）が「Ｔ＝４×Ｄ／７（但し前記Ｄは前記トナー粒子の体積平均粒径（μｍ）から長さの単位を除いた値を示す）」の式を満たす画像を形成した際における、ＰＡＮＴＯＮＥ１９９Ｃとの下記式による色差ΔＥが１０以内である静電荷像現像用トナーである。
【０００６】
【数１】
2015169666.tif 000002
【０００７】
〔前記式において、前記Ｌ１、ａ１、及びｂ１は、各々ＰＡＮＴＯＮＥ１９９ＣのＬ＊値、ａ＊値、及びｂ＊値であり、色見本ＰＡＮＴＯＮＥ１９９Ｃを、反射分光濃度計で測定して得られる。前記Ｌ２、ａ２、及びｂ２は、各々前記静電荷像現像用トナーによって形成された前記画像のＬ＊値、ａ＊値、及びｂ＊値であり、該画像を前記反射分光濃度計で測定して得られる。〕
【０００８】
請求項２に係る発明は、
前記黄色着色剤としてＣ．Ｉ．ＰｉｇｍｅｎｔＹｅｌｌｏｗ７４のみを含有し、
前記赤色着色剤としてＣ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、又はＣ．Ｉ．ＰｉｇｍｅｎｔＲｅｄ１８４の何れか１種のみを含有する請求項１に記載の静電荷像現像用トナーである。
【０００９】
請求項３に係る発明は、
請求項１又は請求項２に記載の静電荷像現像用トナーを含む静電荷像現像剤である。
【００１０】
請求項４に係る発明は、
請求項１又は請求項２に記載の静電荷像現像用トナーを収容し、
画像形成装置に着脱されるトナーカートリッジである。
【００１１】
請求項５に係る発明は、
請求項３に記載の静電荷像現像剤を収容し、前記静電荷像現像剤により、像保持体の表面に形成された静電荷像をトナー画像として現像する現像手段を備え、
画像形成装置に着脱されるプロセスカートリッジである。
【００１２】
請求項６に係る発明は、
像保持体と、
前記像保持体の表面を帯電する帯電手段と、
帯電した前記像保持体の表面に静電荷像を形成する静電荷像形成手段と、
請求項３に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置である。
【００１３】
請求項７に係る発明は、
像保持体の表面を帯電する帯電工程と、
帯電した前記像保持体の表面に静電荷像を形成する静電荷像形成工程と、
請求項３に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法である。
【発明の効果】
【００１４】
請求項１に係る発明によれば、前記色差ΔＥが１０を超える場合に比べて、ＰＡＮＴＯＮＥ１９９Ｃの色再現性に優れた静電荷像現像用トナーが提供される。
請求項２に係る発明によれば、黄色着色剤としてＣ．Ｉ．ＰｉｇｍｅｎｔＹｅｌｌｏｗ７４以外の着色剤を含有する場合、及び赤色着色剤としてＣ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、又はＣ．Ｉ．ＰｉｇｍｅｎｔＲｅｄ１８４の何れか１種以外の着色剤を含有する場合に比べて、ＰＡＮＴＯＮＥ１９９Ｃの色再現性に優れた静電荷像現像用トナーが提供される。
【００１５】
請求項３に係る発明によれば、トナーに含まれるトナー粒子が前記色差ΔＥが１０を超える場合に比べて、ＰＡＮＴＯＮＥ１９９Ｃの色再現性に優れた静電荷像現像剤が提供される。
請求項４に係る発明によれば、トナーに含まれるトナー粒子が前記色差ΔＥが１０を超える場合に比べて、ＰＡＮＴＯＮＥ１９９Ｃの色再現性に優れたトナーカートリッジが提供される。
請求項５に係る発明によれば、現像剤中のトナーに含まれるトナー粒子が前記色差ΔＥが１０を超える場合に比べて、ＰＡＮＴＯＮＥ１９９Ｃの色再現性に優れたプロセスカートリッジが提供される。
請求項６に係る発明によれば、現像剤中のトナーに含まれるトナー粒子が前記色差ΔＥが１０を超える場合に比べて、ＰＡＮＴＯＮＥ１９９Ｃの色再現性に優れた画像形成装置が提供される。
請求項７に係る発明によれば、現像剤中のトナーに含まれるトナー粒子が前記色差ΔＥが１０を超える場合に比べて、ＰＡＮＴＯＮＥ１９９Ｃの色再現性に優れた画像形成方法が提供される。
【図面の簡単な説明】
【００１６】
【図１】本実施形態に係る画像形成装置の一例を示す概略構成図である。
【図２】本実施形態に係るプロセスカートリッジの一例を示す概略構成図である。
【発明を実施するための形態】
【００１７】
以下に、本発明の実施の形態について説明する。なお、これらの説明及び実施例は本発明を例示するものであり、本発明の範囲を制限するものではない。
【００１８】
尚、本明細書において、（メタ）アクリルは、アクリル及びメタクリルを意味し、（メタ）アクリル酸は、アクリル酸及びメタクリル酸を意味し、（メタ）アクリロは、アクリロ及びメタクリロを意味する。
【００１９】
＜静電荷像現像用トナー＞
本実施形態に係る静電荷像現像用トナー（以下「トナー」とも称す）は、トナー粒子を含み、更に外添剤を含んでもよい。即ち、本実施形態は、トナー粒子をトナーとしてもよく、トナー粒子に外添剤を外添してトナーとしてもよい。
【００２０】
本実施形態に係るトナーを構成するトナー粒子は、少なくとも結着樹脂と、黄色着色剤としてＣ．Ｉ．（Ｃｏｌｏｒ  Ｉｎｄｅｘ（以下同じ））ＰｉｇｍｅｎｔＹｅｌｌｏｗ７４と、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４からなる群より選択される少なくとも１種の赤色着色剤と、を含有する。
また本実施形態に係るトナーは、光沢度が４０％のコート紙に、トナー載り量Ｔ（ｇ／ｍ２）が「Ｔ＝４×Ｄ／７（但し前記Ｄは前記トナー粒子の体積平均粒径（μｍ）から長さの単位を除いた値を示す）」の式を満たす画像を形成した際における、ＰＡＮＴＯＮＥ１９９Ｃとの下記式による色差ΔＥが１０以内である。
上記の構成を備えることにより、ＰＡＮＴＯＮＥ１９９Ｃの色再現性に優れた画像を形成し得るトナーが提供される。
【００２１】
【数２】
2015169666.tif 000003
【００２２】
前記式において、前記Ｌ１、ａ１、及びｂ１は、各々ＰＡＮＴＯＮＥ１９９ＣのＬ＊値、ａ＊値、及びｂ＊値であり、色見本ＰＡＮＴＯＮＥ１９９Ｃを、反射分光濃度計（エックスライト社製、商品名：Ｘｒｉｔｅ−９３９）で測定して得られる。前記Ｌ２、ａ２、ｂ２は、前記静電荷像現像用トナーによって形成された前記画像のＬ＊値、ａ＊値、ｂ＊値であり、該画像を前記反射分光濃度計で測定して得られる。
【００２３】
尚、色差ΔＥとは、ＣＩＥ１９７６Ｌ＊ａ＊ｂ＊表色系におけるＬ＊値、ａ＊値、ｂ＊値で表される色差である。
【００２４】
また、上記色見本ＰＡＮＴＯＮＥ１９９Ｃは光沢度（グロス）が前述の値であるコート紙に画像が形成された色見本であり、色差ΔＥの測定に際してトナーを用いて形成される画像も、上記光沢度の条件を満たすコート紙に対して形成された上で、色差ΔＥが測定される。
【００２５】
尚、色差ΔＥの測定用いられるコート紙の光沢度（グロス）は、以下の方法により測定される。
本実施形態におけるコート紙の光沢（グロス）とは、ＪＩＳ  Ｋ  ５６００−４−７（ＪＩＳ  Ｚ  ８７４１）の６０°で測定して得られた光沢度を意味し、測定器はＢＹＫ−Ｇａｒｄｎｅｒ社製の型式４４３０  ｍｉｃｒｏ−ＴＲＩ−ｇｌｏｓｓを用いる。
【００２６】
更に、色差ΔＥの測定に供される画像のトナー載り量Ｔは、上記のようにトナー粒子の体積平均粒径（μｍ）から長さの単位を除いた値Ｄから、式「Ｔ＝４×Ｄ／７」により算出される値に固定して行われる。
尚、色差ΔＥの測定に供される画像のトナー載り量Ｔを算出する式が、上記の通り「Ｔ＝４×Ｄ／７」である理由は、以下の通りである。
すなわち、トナー粒子は定着されていない画像の状態では用紙と粒子の間に空間があるのに対し、定着時にはトナー粒子が融解し、前記空間に融解したトナー粒子が埋まる形で空間が減少し、トナー画像となる。トナー粒子の形状、用紙の凹凸等の影響があるため、一概には言えないものの、一般的に式「Ｔ＝４×Ｄ／７」で示される値により、ベタ画像が好ましく得られるためである。
【００２７】
ＰＡＮＴＯＮＥ１９９Ｃとの前記色差ΔＥは小さいほど望ましい。色差ΔＥとしては、８以下が望ましく、７以下がより望ましく、６以下が更に望ましく、５以下が更に望ましい。
【００２８】
尚、ＰＡＮＴＯＮＥ１９９Ｃとの色差ΔＥを前述の範囲に制御する方法としては、例えば、トナー粒子に含まれる黄色着色剤及び赤色着色剤の選択、及び該黄色着色剤及び赤色着色剤のそれぞれの量の調整等の方法が挙げられる。
【００２９】
〔トナー粒子〕
トナー粒子は、結着樹脂及び着色剤を含有し、更に、離型剤やその他の内添剤を含んでもよい。
以下、トナー粒子に含まれる成分について詳細に説明する。
【００３０】
−結着樹脂−
結着樹脂としては、例えば、スチレン類（例えばスチレン、パラクロロスチレン、α−メチルスチレン等）、（メタ）アクリル酸エステル類（例えば（メタ）アクリル酸メチル、（メタ）アクリル酸エチル、（メタ）アクリル酸ｎ−プロピル、（メタ）アクリル酸ｎ−ブチル、（メタ）アクリル酸ラウリル、（メタ）アクリル酸２−エチルヘキシル等）、エチレン性不飽和ニトリル類（例えば（メタ）アクリロニトリル等）、ビニルエーテル類（例えばビニルメチルエーテル、ビニルイソブチルエーテル等）、ビニルケトン類（例えばビニルメチルケトン、ビニルエチルケトン、ビニルイソプロペニルケトン等）、オレフィン類（例えばエチレン、プロピレン、ブタジエン等）等の単独重合体又は共重合体が挙げられる。
代表的な結着樹脂としては、例えば、ポリエステル樹脂、エポキシ樹脂、ポリウレタン樹脂、ポリアミド樹脂、セルロース樹脂、ポリエーテル樹脂、ポリスチレン、スチレン−（メタ）アクリル酸アルキル共重合体、スチレン−（メタ）アクリロニトリル共重合体、スチレン−ブタジエン共重合体、スチレン−無水マレイン酸共重合体が挙げられる。
これらの樹脂は、１種を単独で用いてもよいし、２種以上を併用してもよい。
【００３１】
トナー粒子における結着樹脂の含有率は、４０質量％以上９３質量％以下が望ましく、５０質量％以上９０質量％以下がより望ましく、６０質量％以上８５質量％以下が更に望ましい。
【００３２】
結着樹脂としては、ポリエステル樹脂が好適である。
ポリエステル樹脂は、ＰＡＮＴＯＮＥ１９９Ｃの色再現性により優れる点で、非晶性ポリエステル樹脂と結晶性ポリエステル樹脂とを併用してもよい。
【００３３】
・ポリエステル樹脂
ポリエステル樹脂としては、例えば、多価カルボン酸と多価アルコールとの縮重合体が挙げられる。ポリエステル樹脂は、市販品を使用してもよいし、合成したものを使用してもよい。
【００３４】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸は、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種を単独で使用してもよいし、２種以上を併用してもよい。
【００３５】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールは、ジオールと共に、架橋構造又は分岐構造をとる３価以上のアルコールを併用してもよい。３価以上のアルコールとしては、例えば、グリセリン、トリメチロールプロパン、ペンタエリスリトール等が挙げられる。
多価アルコールは、１種を単独で使用してもよいし、２種以上を併用してもよい。
【００３６】
ポリエステル樹脂のガラス転移温度（Ｔｇ）は、５０℃以上８０℃以下が好ましく、５０℃以上６５℃以下がより好ましい。
なお、ガラス転移温度は、示差走査熱量測定（ＤＳＣ）により得られたＤＳＣ曲線より求める。より具体的にはＪＩＳ  Ｋ７１２１−１９８７「プラスチックの転移温度測定方法」のガラス転移温度の求め方に記載の「補外ガラス転移開始温度」により求める。
【００３７】
ポリエステル樹脂の重量平均分子量（Ｍｗ）は、５，０００以上１，０００，０００以下が好ましく、７，０００以上５００，０００以下がより好ましい。
ポリエステル樹脂の数平均分子量（Ｍｎ）は、２，０００以上１００，０００以下が好ましい。
ポリエステル樹脂の分子量分布Ｍｗ／Ｍｎは、１．５以上１００以下が好ましく、２以上６０以下がより好ましい。
なお、樹脂の重量平均分子量及び数平均分子量は、ゲルパーミュエーションクロマトグラフィ（ＧＰＣ）により測定する。ＧＰＣによる分子量測定は、測定装置として東ソー社製ＨＬＣ−８１２０を用い、カラムとして東ソー社製ＴＳＫｇｅｌ  ＳｕｐｅｒＨＭ−Ｍ１５ｃｍ）を用い、溶媒としてテトラヒドロフランを用いて行う。重量平均分子量及び数平均分子量は、この測定結果から単分散ポリスチレン標準試料により作成した分子量校正曲線を使用して算出する。
【００３８】
−着色剤−
トナー粒子は、黄色着色剤としてＣ．Ｉ．ＰｉｇｍｅｎｔＹｅｌｌｏｗ７４を含有し、且つ赤色着色剤としてＣ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４からなる群より選択される少なくとも１種を含有する。
【００３９】
・着色剤の含有量
黄色着色剤としてＣ．Ｉ．ＰｉｇｍｅｎｔＹｅｌｌｏｗ７４を含有し、且つ赤色着色剤としてＣ．Ｉ．ＰｉｇｍｅｎｔＲｅｄ４８：１を含有する場合、ＰＡＮＴＯＮＥ１９９Ｃの色再現性に優れるとの観点で、各着色剤の含有量は下記（Ａ１−１）乃至（Ａ１−２）の何れかを満たすことが好ましい。
（Ａ１−１）Ｃ．Ｉ．ＰｉｇｍｅｎｔＹｅｌｌｏｗ７４が０．２５質量％以上０．７５質量％未満、且つＣ．Ｉ．ＰｉｇｍｅｎｔＲｅｄ４８：１が３．７５質量％以上５．７５質量％未満
（Ａ１−２）Ｃ．Ｉ．ＰｉｇｍｅｎｔＹｅｌｌｏｗ７４が０．７５質量％以上１．２５質量％未満、且つＣ．Ｉ．ＰｉｇｍｅｎｔＲｅｄ４８：１が３．７５質量％以上５．２５質量％未満
【００４０】
更に、ＰＡＮＴＯＮＥ１９９Ｃの色再現性により優れるとの観点で、各着色剤の含有量は下記（Ａ２−１）乃至（Ａ２−２）の何れかを満たすことが好ましい。
（Ａ２−１）Ｃ．Ｉ．ＰｉｇｍｅｎｔＹｅｌｌｏｗ７４が０．２５質量％以上０．７５質量％未満、且つＣ．Ｉ．ＰｉｇｍｅｎｔＲｅｄ４８：１が４．２５質量％以上５．２５質量％未満
（Ａ２−２）Ｃ．Ｉ．ＰｉｇｍｅｎｔＹｅｌｌｏｗ７４が０．７５質量％以上１．２５質量％未満、且つＣ．Ｉ．ＰｉｇｍｅｎｔＲｅｄ４８：１が３．７５質量％以上４．７５質量％未満
【００４１】
黄色着色剤としてＣ．Ｉ．ＰｉｇｍｅｎｔＹｅｌｌｏｗ７４を含有し、且つ赤色着色剤としてＣ．Ｉ．ＰｉｇｍｅｎｔＲｅｄ４８：３を含有する場合、ＰＡＮＴＯＮＥ１９９Ｃの色再現性に優れるとの観点で、各着色剤の含有量は下記（Ｂ１−１）乃至（Ｂ１−３）の何れかを満たすことが好ましい。
（Ｂ１−１）Ｃ．Ｉ．ＰｉｇｍｅｎｔＹｅｌｌｏｗ７４が０．２５質量％以上０．７５質量％未満、且つＣ．Ｉ．ＰｉｇｍｅｎｔＲｅｄ４８：３が３．７５質量％以上５．７５質量％未満
（Ｂ１−２）Ｃ．Ｉ．ＰｉｇｍｅｎｔＹｅｌｌｏｗ７４が０．７５質量％以上１．２５質量％未満、且つＣ．Ｉ．ＰｉｇｍｅｎｔＲｅｄ４８：３が３．７５質量％以上５．２５質量％未満
（Ｂ１−３）Ｃ．Ｉ．ＰｉｇｍｅｎｔＹｅｌｌｏｗ７４が１．２５質量％以上１．７５質量％未満、且つＣ．Ｉ．ＰｉｇｍｅｎｔＲｅｄ４８：３が３．７５質量％以上４．２５質量％未満
【００４２】
更に、ＰＡＮＴＯＮＥ１９９Ｃの色再現性により優れるとの観点で、各着色剤の含有量は下記（Ｂ２−１）乃至（Ｂ２−２）の何れかを満たすことが好ましい。
（Ｂ２−１）Ｃ．Ｉ．ＰｉｇｍｅｎｔＹｅｌｌｏｗ７４が０．２５質量％以上０．７５質量％未満、且つＣ．Ｉ．ＰｉｇｍｅｎｔＲｅｄ４８：３が４．２５質量％以上５．７５質量％未満
（Ｂ２−２）Ｃ．Ｉ．ＰｉｇｍｅｎｔＹｅｌｌｏｗ７４が０．７５質量％以上１．２５質量％未満、且つＣ．Ｉ．ＰｉｇｍｅｎｔＲｅｄ４８：３が３．７５質量％以上５．２５質量％未満
【００４３】
黄色着色剤としてＣ．Ｉ．ＰｉｇｍｅｎｔＹｅｌｌｏｗ７４を含有し、且つ赤色着色剤としてＣ．Ｉ．ＰｉｇｍｅｎｔＲｅｄ５７：１を含有する場合、ＰＡＮＴＯＮＥ１９９Ｃの色再現性に優れるとの観点で、各着色剤の含有量は下記（Ｃ１−１）乃至（Ｃ１−５）の何れかを満たすことが好ましい。
（Ｃ１−１）Ｃ．Ｉ．ＰｉｇｍｅｎｔＹｅｌｌｏｗ７４が１．２５質量％以上１．７５質量％未満、且つＣ．Ｉ．ＰｉｇｍｅｎｔＲｅｄ５７：１が５．２５質量％以上６．２５質量％未満
（Ｃ１−２）Ｃ．Ｉ．ＰｉｇｍｅｎｔＹｅｌｌｏｗ７４が１．７５質量％以上２．２５質量％未満、且つＣ．Ｉ．ＰｉｇｍｅｎｔＲｅｄ５７：１が４．７５質量％以上７．２５質量％未満
（Ｃ１−３）Ｃ．Ｉ．ＰｉｇｍｅｎｔＹｅｌｌｏｗ７４が２．２５質量％以上２．７５質量％未満、且つＣ．Ｉ．ＰｉｇｍｅｎｔＲｅｄ５７：１が５．２５質量％以上７．７５質量％未満
（Ｃ１−４）Ｃ．Ｉ．ＰｉｇｍｅｎｔＹｅｌｌｏｗ７４が２．７５質量％以上３．２５質量％未満、且つＣ．Ｉ．ＰｉｇｍｅｎｔＲｅｄ５７：１が５．７５質量％以上７．７５質量％未満
（Ｃ１−５）Ｃ．Ｉ．ＰｉｇｍｅｎｔＹｅｌｌｏｗ７４が３．２５質量％以上３．７５質量％未満、且つＣ．Ｉ．ＰｉｇｍｅｎｔＲｅｄ５７：１が６．７５質量％以上７．７５質量％未満
【００４４】
更に、ＰＡＮＴＯＮＥ１９９Ｃの色再現性により優れるとの観点で、各着色剤の含有量は下記（Ｃ２−１）乃至（Ｃ２−３）の何れかを満たすことが好ましい。
（Ｃ２−１）Ｃ．Ｉ．ＰｉｇｍｅｎｔＹｅｌｌｏｗ７４が１．７５質量％以上２．２５質量％未満、且つＣ．Ｉ．ＰｉｇｍｅｎｔＲｅｄ５７：１が５．２５質量％以上６．７５質量％未満
（Ｃ２−２）Ｃ．Ｉ．ＰｉｇｍｅｎｔＹｅｌｌｏｗ７４が２．２５質量％以上２．７５質量％未満、且つＣ．Ｉ．ＰｉｇｍｅｎｔＲｅｄ５７：１が５．２５質量％以上７．２５質量％未満
（Ｃ２−３）Ｃ．Ｉ．ＰｉｇｍｅｎｔＹｅｌｌｏｗ７４が２．７５質量％以上３．２５質量％未満、且つＣ．Ｉ．ＰｉｇｍｅｎｔＲｅｄ５７：１が６．２５質量％以上７．７５質量％未満
【００４５】
黄色着色剤としてＣ．Ｉ．ＰｉｇｍｅｎｔＹｅｌｌｏｗ７４を含有し、且つ赤色着色剤としてＣ．Ｉ．ＰｉｇｍｅｎｔＲｅｄ１８４を含有する場合、ＰＡＮＴＯＮＥ１９９Ｃの色再現性に優れるとの観点で、各着色剤の含有量は下記（Ｄ１−１）乃至（Ｄ１−４）の何れかを満たすことが好ましい。
（Ｄ１−１）Ｃ．Ｉ．ＰｉｇｍｅｎｔＹｅｌｌｏｗ７４が１．２５質量％以上１．７５質量％未満、且つＣ．Ｉ．ＰｉｇｍｅｎｔＲｅｄ１８４が５．２５質量％以上６．２５質量％未満
（Ｄ１−２）Ｃ．Ｉ．ＰｉｇｍｅｎｔＹｅｌｌｏｗ７４が１．７５質量％以上２．２５質量％未満、且つＣ．Ｉ．ＰｉｇｍｅｎｔＲｅｄ１８４が５．２５質量％以上７．２５質量％未満
（Ｄ１−３）Ｃ．Ｉ．ＰｉｇｍｅｎｔＹｅｌｌｏｗ７４が２．２５質量％以上２．７５質量％未満、且つＣ．Ｉ．ＰｉｇｍｅｎｔＲｅｄ１８４が５．２５質量％以上７．７５質量％未満
（Ｄ１−４）Ｃ．Ｉ．ＰｉｇｍｅｎｔＹｅｌｌｏｗ７４が２．７５質量％以上３．２５質量％未満、且つＣ．Ｉ．ＰｉｇｍｅｎｔＲｅｄ１８４が５．７５質量％以上８．２５質量％未満
【００４６】
更に、ＰＡＮＴＯＮＥ１９９Ｃの色再現性により優れるとの観点で、各着色剤の含有量は下記（Ｄ２−１）乃至（Ｄ２−３）の何れかを満たすことが好ましい。
（Ｄ２−１）Ｃ．Ｉ．ＰｉｇｍｅｎｔＹｅｌｌｏｗ７４が１．７５質量％以上２．２５質量％未満、且つＣ．Ｉ．ＰｉｇｍｅｎｔＲｅｄ１８４が５．２５質量％以上７．２５質量％未満
（Ｄ２−２）Ｃ．Ｉ．ＰｉｇｍｅｎｔＹｅｌｌｏｗ７４が２．２５質量％以上２．７５質量％未満、且つＣ．Ｉ．ＰｉｇｍｅｎｔＲｅｄ１８４が５．７５質量％以上７．７５質量％未満
（Ｄ２−３）Ｃ．Ｉ．ＰｉｇｍｅｎｔＹｅｌｌｏｗ７４が２．７５質量％以上３．２５質量％未満、且つＣ．Ｉ．ＰｉｇｍｅｎｔＲｅｄ１８４が６．２５質量％以上７．７５質量％未満
【００４７】
尚、ＰＡＮＴＯＮＥ１９９Ｃとの前記色差ΔＥを前述の範囲により容易に制御し得るとの観点から、黄色着色剤としてＣ．Ｉ．ＰｉｇｍｅｎｔＹｅｌｌｏｗ７４のみを含有し、且つ前記赤色着色剤としてＣ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、又はＣ．Ｉ．ＰｉｇｍｅｎｔＲｅｄ１８４の何れか１種のみを含有することが好ましい。
また、その場合の各着色剤の含有量としても、前述の範囲が好ましい。
【００４８】
トナー粒子は、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４以外のその他の着色剤を含んでいてもよい。その他の着色剤としては、顔料でも染料でもよく、耐光性や耐水性の観点から顔料が望ましい。
その他の着色剤としては、例えば、ＳｉＯ２（シリカ）、ＴｉＯ２（チタニア）、Ａｌ２Ｏ３（アルミナ）等の白色顔料；Ｃ．Ｉ．ピグメントレッド１２２、ローズベンガル等の赤色の顔料及び染料；Ｃ．Ｉ．ピグメントイエロー９７、Ｃ．Ｉ．ピグメントイエロー１２、キノリンイエロー、クロムイエロー等の黄色の顔料及び染料；マラカイトグリーン・オキサレート等の緑色の顔料及び染料；Ｃ．Ｉ．ピグメントブルー１５：１、Ｃ．Ｉ．ピグメントブルー１５：３、アニリンブルー、カルコイルブルー、ウルトラマリンブルー、フタロシアニンブルー、メチレンブルークロリド等の青色の顔料及び染料；カーボンブラック、ランプブラック、ニグロシン等の黒色の顔料及び染料；等が挙げられる。
【００４９】
シリカ、チタニア、アルミナ等の白色顔料は、着色以外の用途（例えばトナーの帯電制御等の用途）でトナー粒子に添加されていてもよい。
トナー粒子中の白色顔料の合計量は、ＰＡＮＴＯＮＥ１９９Ｃの色再現を容易にする観点で、２０質量％以下が望ましく、１５質量％以下がより望ましく、１０質量％以下が更に望ましく、５質量％以下がより更に望ましく、１質量％以下が特に望ましい。
【００５０】
トナー粒子中の、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４、並びに白色顔料以外の着色剤の含有率は、ＰＡＮＴＯＮＥ１９９Ｃの色再現を容易にする観点で、それぞれの着色剤ごとに、１質量％以下が望ましく、０．５質量％以下がより望ましく、０．１質量％以下が更に望ましく、検出限界以下であり実質的に含まないと言えることがより更に望ましく、０質量％が特に望ましい。
【００５１】
トナー粒子中の着色剤の総量に占める、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４、並びに白色顔料の合計量は、ＰＡＮＴＯＮＥ１９９Ｃの色再現を容易にする観点で、８５質量％以上が望ましく、９０質量％以上がより望ましく、９５質量％以上が更に望ましく、９９質量％以上がより更に望ましく、１００質量％（即ち、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４、並びに白色顔料以外の着色剤を含まないこと）が特に望ましい。
【００５２】
トナー粒子中の着色剤の総量に占める、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４の合計量は、ＰＡＮＴＯＮＥ１９９Ｃの色再現を容易にする観点で、３０質量％以上が望ましく、４０質量％以上がより望ましく、５０質量％以上が更に望ましく、６０質量％以上がより更に望ましく、７０質量％がより更に望ましく、８０質量％がより更に望ましく、９０質量％がより更に望ましく、１００質量％（即ち、Ｃ．Ｉ．ＰｉｇｍｅｎｔＹｅｌｌｏｗ７４、Ｃ．Ｉ．ＰｉｇｍｅｎｔＲｅｄ４８：１、Ｃ．Ｉ．ＰｉｇｍｅｎｔＲｅｄ４８：３、Ｃ．Ｉ．ＰｉｇｍｅｎｔＲｅｄ５７：１、及びＣ．Ｉ．ＰｉｇｍｅｎｔＲｅｄ１８４以外のその他の着色剤を含まないこと）が特に望ましい。
【００５３】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【００５４】
離型剤の融解温度は、５０℃以上１１０℃以下が好ましく、６０℃以上１００℃以下がより好ましい。
なお、離型剤の融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００５５】
トナー粒子における離型剤の含有率は、１質量％以上２０質量％以下が好ましく、５質量％以上１５質量％以下がより好ましい。
【００５６】
−無機酸化物粒子−
トナー粒子は、無機酸化物粒子を含んでもよい。無機酸化物としては、例えば、ＳｉＯ２（シリカ）、ＴｉＯ２（チタニア）、Ａｌ２Ｏ３（アルミナ）、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等の金属酸化物が挙げられる。
無機酸化物粒子の表面は、予め疎水化処理されていなくてもよく、予め疎水化処理されていてもよい。
【００５７】
トナー粒子中の無機酸化物粒子の含有率は、トナーの色味に影響を及ぼし難い観点で、２０質量％以下が望ましく、１５質量％以下がより望ましく、１０質量％以下が更に望ましく、５質量％以下がより更に望ましく、１質量％以下が特に望ましい。
【００５８】
−その他の添加剤−
その他の添加剤としては、例えば、磁性体、帯電制御剤、無機粉体等の周知の添加剤が挙げられる。これらの添加剤は、内添剤としてトナー粒子に含まれる。
【００５９】
−トナー粒子の特性−
トナー粒子は、単層構造のトナー粒子であってもよいし、芯部（コア粒子）と芯部を被覆する被覆層（シェル層）とで構成された所謂コア・シェル構造のトナー粒子であってもよい。コア・シェル構造のトナー粒子は、例えば、結着樹脂、着色剤、及び必要に応じて離型剤等のその他添加剤を含んで構成された芯部と、結着樹脂を含んで構成された被覆層と、で構成されていることがよい。
【００６０】
トナー粒子の体積平均粒径（Ｄ５０ｖ）は、２μｍ以上１０μｍ以下が好ましく、４μｍ以上８μｍ以下がより好ましい。
【００６１】
トナー粒子の各種平均粒径、及び各種粒度分布指標は、コールターマルチサイザーＩＩ（ベックマン−コールター社製）を用い、電解液はＩＳＯＴＯＮ−ＩＩ（ベックマン−コールター社製）を使用して測定される。
測定に際しては、分散剤として、界面活性剤（アルキルベンゼンスルホン酸ナトリウムが好ましい）の５％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーＩＩにより、アパーチャー径として１００μｍのアパーチャーを用いて２μｍ以上６０μｍ以下の範囲の粒径の粒子の粒度分布を測定する。なお、サンプリングする粒子数は５００００個である。
測定される粒度分布を基にして分割された粒度範囲（チャネル）に対して体積、数をそれぞれ小径側から累積分布を描いて、累積１６％となる粒径を体積粒径Ｄ１６ｖ、数粒径Ｄ１６ｐ、累積５０％となる粒径を体積平均粒径Ｄ５０ｖ、数平均粒径Ｄ５０ｐ、累積８４％となる粒径を体積粒径Ｄ８４ｖ、数粒径Ｄ８４ｐと定義する。
これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【００６２】
トナー粒子の形状係数ＳＦ１は、１１０以上１５０以下が好ましく、１２０以上１４０以下がより好ましい。
【００６３】
なお、形状係数ＳＦ１は、下記式により求められる。
式：ＳＦ１＝（ＭＬ２／Ａ）×（π／４）×１００
上記式中、ＭＬはトナーの絶対最大長、Ａはトナーの投影面積を各々示す。
具体的には、形状係数ＳＦ１は、主に顕微鏡画像又は走査型電子顕微鏡（ＳＥＭ）画像を画像解析装置を用いて解析することによって数値化され、以下のようにして算出される。すなわち、スライドガラス表面に散布した粒子の光学顕微鏡像をビデオカメラによりルーゼックス画像解析装置に取り込み、１００個の粒子の最大長と投影面積を求め、上記式によって計算し、その平均値を求めることにより得られる。
【００６４】
〔外添剤〕
外添剤としては、例えば、無機粒子が挙げられる。該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００６５】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種を単独で使用してもよいし、２種以上を併用してもよい。
疎水化処理剤の量は、例えば、無機粒子１００質量部に対して、１質量部以上１０質量部以下である。
【００６６】
外添剤としては、樹脂粒子（ポリスチレン、ＰＭＭＡ、メラミン樹脂等の樹脂粒子）、クリーニング活剤（例えば、ステアリン酸亜鉛に代表される高級脂肪酸の金属塩、フッ素系高分子量体の粒子）等も挙げられる。
【００６７】
外添剤の外添量は、例えば、トナー粒子に対して、０．０１質量％以上５質量％以下が好ましく、０．０１質量％以上２質量％以下がより好ましい。
【００６８】
〔トナーの製造方法〕
本実施形態に係るトナーは、トナー粒子を製造し、該トナー粒子をトナーとしてもよく、該トナー粒子に外添剤を外添してトナーとしてもよい。
【００６９】
トナー粒子は、乾式製法（例えば、混練粉砕法等）、湿式製法（例えば、凝集合一法、懸濁重合法、溶解懸濁法等）のいずれにより製造してもよい。これらの製法に特に制限はなく、周知の製法が採用される。中でも、凝集合一法によりトナー粒子を得ることが望ましい。
【００７０】
具体的には、例えば、トナー粒子を凝集合一法により製造する場合、
結着樹脂となる樹脂粒子が分散された樹脂粒子分散液を準備する工程（樹脂粒子分散液準備工程）と、
着色剤粒子が分散された着色剤分散液を準備する工程（着色剤分散液準備工程）と、
樹脂粒子分散液と着色剤分散液とを混合（必要に応じて他の粒子分散液も混合）した分散液中で、樹脂粒子と着色剤とを（必要に応じて他の粒子をも）凝集させ、凝集粒子を形成する工程（凝集粒子形成工程）と、
凝集粒子が分散された凝集粒子分散液を加熱し、凝集粒子を融合・合一して、トナー粒子を形成する工程（融合・合一工程）と、
を経て、トナー粒子を製造する。
【００７１】
以下、凝集合一法の各工程の詳細について説明する。
以下の説明では、離型剤をも含むトナー粒子を得る方法について説明するが、離型剤は、必要に応じて用いられるものである。無論、離型剤以外のその他添加剤を用いてもよい。
【００７２】
−樹脂粒子分散液準備工程−
まず、結着樹脂となる樹脂粒子が分散された樹脂粒子分散液を準備する。
【００７３】
樹脂粒子分散液は、例えば、樹脂粒子を界面活性剤により分散媒中に分散させることにより調製する。
【００７４】
樹脂粒子分散液に用いる分散媒としては、例えば水系媒体が挙げられる。
水系媒体としては、例えば、蒸留水、イオン交換水等の水；アルコール類；などが挙げられる。これらは、１種を単独で使用してもよいし、２種以上を併用してもよい。
【００７５】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤；などが挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種を単独で使用してもよいし、２種以上を併用してもよい。
【００７６】
樹脂粒子を分散媒に分散する方法としては、例えば、回転せん断型ホモジナイザーや、メディアを有するボールミル、サンドミル、ダイノミル等を用いた一般的な分散方法が挙げられる。樹脂粒子の種類によっては、例えば転相乳化法を用いて分散媒に樹脂粒子を分散させてもよい。
なお、転相乳化法とは、分散すべき樹脂を、その樹脂が可溶な疎水性有機溶剤中に溶解せしめ、有機連続相（Ｏ相）に塩基を加えて中和したのち、水（Ｗ相）を投入することによって、Ｗ／ＯからＯ／Ｗへの転相を行い、樹脂を水系媒体中に粒子状に分散する方法である。
【００７７】
樹脂粒子分散液中に分散する樹脂粒子の体積平均粒径は、例えば０．０１μｍ以上１μｍ以下が好ましく、０．０８μｍ以上０．８μｍ以下がより好ましく、０．１μｍ以上０．６μｍ以下が更に好ましい。
樹脂粒子の体積平均粒径は、レーザー回折式粒度分布測定装置（例えば、堀場製作所製、ＬＡ−７００）の測定によって得られた粒度分布を用い、分割された粒度範囲（チャンネル）に対し、体積について小粒径側から累積分布を描き、全粒子に対して体積５０％となる粒径を体積平均粒径Ｄ５０ｖとする。なお、他の分散液中の粒子の体積平均粒径も同様に測定される。
【００７８】
樹脂粒子分散液に含まれる樹脂粒子の含有量は、５質量％以上５０質量％以下が好ましく、１０質量％以上４０質量％以下がより好ましい。
【００７９】
−着色剤分散液準備工程−
着色剤粒子が分散された着色剤分散液は、樹脂粒子分散液の調製方法と同様な方法で調製される。つまり、着色剤分散液の、分散媒、界面活性剤、分散方法、粒子の体積平均粒径、及び粒子含有量は、樹脂粒子分散液のそれらと同様である。なお、着色剤分散液の代わりに着色剤が樹脂粒子中に分散した着色剤含有樹脂粒子分散液を用いても良い。
【００８０】
ほかに、離型剤粒子が分散された離型剤分散液も、樹脂粒子分散液の調製方法と同様な方法で調製される。つまり、離型剤分散液の、分散媒、界面活性剤、分散方法、粒子の体積平均粒径、及び粒子含有量は、樹脂粒子分散液のそれらと同様である。なお、離型剤分散液の代わりに離型剤が樹脂粒子中に分散した離型剤含有樹脂粒子分散液を用いても良い。
【００８１】
−凝集粒子形成工程−
次に、樹脂粒子分散液と、着色剤分散液と、離型剤分散液と、を混合する。
そして、混合分散液中で、樹脂粒子と着色剤粒子と離型剤粒子とをヘテロ凝集させ目的とするトナー粒子の径に近い径を持つ、樹脂粒子と着色剤粒子と離型剤粒子とを含む凝集粒子を形成する。
【００８２】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度の−３０℃以上且つガラス転移温度の−１０℃以下）に加熱し、混合分散液に分散された粒子を凝集させて、凝集粒子を形成する。
凝集粒子形成工程においては、例えば、混合分散液を回転せん断型ホモジナイザーで攪拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【００８３】
凝集剤としては、例えば、混合分散液に含まれる界面活性剤と逆極性の界面活性剤、例えば、無機金属塩、２価以上の金属錯体が挙げられる。凝集剤として金属錯体を用いた場合には、凝集剤の使用量が低減され、帯電特性が向上する。
凝集剤と共に、該凝集剤の金属イオンと錯体又は類似の結合を形成する添加剤を用いてもよい。この添加剤としては、キレート剤が好適に用いられる。
【００８４】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
キレート剤の添加量は、例えば、樹脂粒子１００質量部に対して０．０１質量部以上５．０質量部以下が好ましく、０．１質量部以上３．０質量部未満がより好ましい。
【００８５】
−融合・合一工程−
次に、凝集粒子が分散された凝集粒子分散液を、例えば、樹脂粒子のガラス転移温度以上（例えば、樹脂粒子のガラス転移温度より１０℃乃至３０℃高い温度以上）に加熱して、凝集粒子を融合・合一し、トナー粒子を形成する。
【００８６】
以上の工程を経て、トナー粒子が得られる。
なお、凝集粒子が分散された凝集粒子分散液を得た後、当該凝集粒子分散液と、樹脂粒子が分散された樹脂粒子分散液と、をさらに混合し、凝集粒子の表面にさらに樹脂粒子を付着するように凝集して、第２凝集粒子を形成する工程と、第２凝集粒子が分散された第２凝集粒子分散液に対して加熱をし、第２凝集粒子を融合・合一して、コア・シェル構造のトナー粒子を形成する工程と、を経て、トナー粒子を製造してもよい。
【００８７】
融合・合一工程の終了後、溶液中に形成されたトナー粒子に、公知の洗浄工程、固液分離工程、乾燥工程を施し、乾燥した状態のトナー粒子を得る。
洗浄工程は、帯電性の点から、イオン交換水による置換洗浄を充分に施すことがよい。また、固液分離工程は、特に制限はないが、生産性の点から、吸引濾過、加圧濾過等を施すことがよい。また、乾燥工程も特に方法に制限はないが、生産性の点から、凍結乾燥、フラッシュジェット乾燥、流動乾燥、振動型流動乾燥等を施すことがよい。
【００８８】
そして、本実施形態に係るトナーは、例えば、乾燥状態のトナー粒子に、外添剤を添加し、混合することにより製造される。混合は、例えば、Ｖブレンダー、ヘンシェルミキサー、レディーゲミキサー等によって行うことがよい。更に、必要に応じて、振動師分機、風力師分機等を使ってトナーの粗大粒子を取り除いてもよい。
【００８９】
次いで、溶解懸濁法によるトナー粒子の製造方法について詳しく説明する。
溶解懸濁法は、結着樹脂、着色剤、及び、必要に応じて用いられる離型剤等のその他の成分を含む材料を、前記結着樹脂が溶解し得る溶媒中に溶解又は分散させた液を、無機分散剤を含有する水媒体中で造粒した後、前記溶媒を除去することでトナー粒子を得る方法である。
溶解懸濁法に用いられるその他の成分としては、離型剤の他、内添剤、帯電制御剤、無機粉体（無機粒子）、有機粒子等の種々の成分が挙げられる。
【００９０】
本実施形態において、これらの結着樹脂、着色剤、及び、必要に応じて用いられるその他の成分は、結着樹脂が溶解し得る溶媒中に溶解又は分散される。結着樹脂が溶解し得るか否かは、結着樹脂の構成成分、分子鎖長、三次元化の度合いなどに依存するので一概に言い切れないが、一般的にはトルエン、キシレン、ヘキサン等の炭化水素、塩化メチレン、クロロホルム、ジクロロエタン、ジクロロエチレン等のハロゲン化炭化水素、エタノール、ブタノール、ベンジルアルコールエチルエーテル、ベンジルアルコールイソプロピルエーテル、テトラヒドロフラン、テトラヒドロピラン等のアルコール又はエーテル、酢酸メチル、酢酸エチル、酢酸ブチル、酢酸イソプロピル等のエステル、アセトン、メチルエチルケトン、ジイソブチルケトン、ジメチルオキシド、ジアセトンアルコール、シクロヘキサノン、メチルシクロヘキサノン等のケトン又はアセタールなどが使用される。
【００９１】
これらの溶媒は結着樹脂を溶解するものであり、着色剤及びその他の成分を溶解する必要はない。着色剤及びその他の成分は結着樹脂溶液中に分散できればよい。溶媒の使用量には制限がないが、水媒体中に造粒し得る粘度であればよい。結着樹脂、着色剤及びその他の成分を含む材料（前者）と溶媒（後者）との比で、１０／９０乃至５０／５０（前者／後者の質量比）が造粒し易さ及び最終的なトナー粒子の収率の点で好ましい。
【００９２】
溶媒中に溶解又は分散された結着樹脂、着色剤及びその他の成分の液（トナー母液）は無機分散剤を含有する水媒体中で予め定められた粒径になるように造粒される。水媒体は、主に水が用いられる。水媒体とトナー母液の混合比は、水媒体／母液＝９０／１０乃至５０／５０（質量比）が好ましい。無機分散剤としてはリン酸三カルシウム、ヒドロキシアパタイト、炭酸カルシウム、酸化チタン及びシリカ粉末から選択されるものが好ましい。無機分散剤の使用量は造粒される粒子の粒子径に応じて決定されるが、一般的にはトナー母液に対して０．１質量％以上１５質量％以下の範囲で用いられるのが好ましい。０．１質量％以上であれば造粒が良好に行われ、１５質量％以下であれば不必要な微細粒子の発生が抑制され目的の粒子が高収率で得られる。
【００９３】
無機分散剤を含有する水媒体中でトナー母液を良好に造粒するために、水媒体中に助剤を加えてもよい。かかる助剤としては公知の陽イオンタイプ、陰イオンタイプ及びノニオンタイプの界面活性剤があり、特に陰イオンタイプのものが好ましい。例えば、アルキルベンゼンスルフォン酸ナトリウム、α−オレフィンスルフォン酸ナトリウム、アルキルスルフォン酸ナトリウム等があり、これらはトナー母液に対して１×１０−４質量％以上０．１質量％以下の範囲で用いられるのが好ましい。
【００９４】
無機分散剤を含有する水媒体中でのトナー母液の造粒は剪断下で行われるのが好ましい。水媒体中に分散されるトナー母液は望ましくは平均粒子径が１５μｍ以下に造粒される。特に３μｍ以上１０μｍ以下が好ましい。
剪断機構を備えた装置としては各種の分散機があり、なかでもホモジナイザーが好ましい。ホモジナイザーを用いることで、互いには相溶しない物質（本実施形態では無機分散剤を含有する水媒体とトナー母液）をケーシングと回転するロータとの間隙を通過させることで、ある液体中にその液体とは相溶しない物質を粒子状に分散させられる。係るホモジナイザーとしてはＴＫホモミキサー、ラインフローホモミキサー、オートホモミキサー（以上、特殊機化工業株式会社製）、シルバーソンホモジナイザー（シルバーソン社製）、ポリトロンホモジナイザー（キネマチカ（KINEMATICA）ＡＧ社製）などがある。
【００９５】
ホモジナイザーを用いた撹拌条件は、ロータの羽根の周速で２ｍ／秒以上が好ましい。これ以上であれば粒子化が十分に行われる傾向にある。本実施形態では無機分散剤を含有する水媒体中でトナー母液を造粒した後に溶媒を取り除く。溶媒の除去は常温（２５℃）、常圧で行ってもよいが、除去までに長い時間を要するため、溶媒の沸点より低く、かつ沸点との差が８０℃以下の範囲の温度条件で行うのが好ましい。圧力は常圧でも減圧でもよいが、減圧する際は２０ｍｍＨｇ以上１５０ｍｍＨｇ以下で行うのが好ましい。
【００９６】
上記溶解懸濁法によるトナー粒子は溶媒除去後に、塩酸等で洗浄するのが好ましい。これによりトナー粒子表面に残存する無機分散剤を除去して、トナー粒子本来の組成にして特性を向上させられる。ついで、脱水、乾燥すれば粉体のトナー粒子が得られる。
溶解懸濁法により得られたトナー粒子には、凝集合一法の場合と同様、帯電調整、流動性付与、電荷交換性付与等を目的として、シリカ、チタニア、酸化アルミに代表される無機酸化物等を外添剤として添加付着してもよい。また、上述した無機酸化物等以外にも、帯電制御剤、有機粒体、滑剤、研磨剤などのその他の成分（粒子）を外添剤として添加させてもよい。
【００９７】
次いで、混練粉砕法によるトナー粒子の製造方法について詳しく説明する。
混練粉砕法は、結着樹脂と、着色剤及び必要に応じて用いられる離型剤等のその他の成分を含む材料（内部添加剤）と、を用い、加熱、加圧、またはその両方で前記結着樹脂中に前記内部添加剤を機械的に分散させ、得られた混練物を粉砕、分級しトナー粒子を得る方法である。
上記内部添加剤をトナー粒子内部に添加するのは混練処理で行われる。この時の混練は、各種の加熱混練機を用いて行われる。加熱混練機としては、三本ロール型、一軸スクリュー型、二軸スクリュー型、バンバリーミキサー型等が挙げられる。
尚、本実施形態に係るトナー粒子の製造方法における粉砕や分級の実施は任意である。上記混練物の粉砕は、例えば、マイクロナイザー、ウルマックス、Ｊｅｔ−ｏ−マイザー、ＫＴＭ（クリプトン）、ターボミル等を用いて行われる。更にＩ式Ｊｅｔ−Ｍｉｌｌを用いてもよい。分級は、コアンダー効果を用いたエルボージェット、風力式等が用いられ、更にその後工程として、ハイブリダイゼーションシステム（奈良機械製作所製）、メカノフージョンシステム（ホソカワミクロン社製）、クリプトロンシステム（川崎重工業社製）等による処理工程を加えることで形状を変化させてもよく、熱風による球形化を実施する方法も挙げられる。
【００９８】
＜静電荷像現像剤＞
本実施形態に係る静電荷像現像剤は、本実施形態に係るトナーを少なくとも含むものである。
本実施形態に係る静電荷像現像剤は、本実施形態に係るトナーのみを含む一成分現像剤であってもよいし、当該トナーとキャリアとを混合した二成分現像剤であってもよい。
【００９９】
キャリアとしては、特に制限はなく、公知のキャリアが挙げられる。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；マトリックス樹脂に導電性粒子が分散して配合された導電性粒子分散型キャリア；等が挙げられる。
磁性粉分散型キャリア、樹脂含浸型キャリア、及び導電性粒子分散型キャリアは、当該キャリアの構成粒子を芯材とし、この表面に樹脂を被覆したキャリアであってもよい。
【０１００】
磁性粉としては、例えば、鉄、ニッケル、コバルト等の磁性金属；フェライト、マグネタイト等の磁性酸化物；などが挙げられる。
【０１０１】
導電性粒子としては、金、銀、銅等の金属；カーボンブラック、酸化チタン、酸化亜鉛、酸化スズ、硫酸バリウム、ホウ酸アルミニウム、チタン酸カリウム等の粒子；などが挙げられる。
【０１０２】
被覆用の樹脂、及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。被覆用の樹脂、及びマトリックス樹脂には、導電材料等の添加剤を含ませてもよい。
【０１０３】
芯材の表面を樹脂で被覆するには、被覆用の樹脂、及び各種添加剤（必要に応じて使用する）を適当な溶媒に溶解した被覆層形成用溶液により被覆する方法等が挙げられる。溶媒としては、特に限定されるものではなく、使用する樹脂の種類や、塗布適性等を勘案して選択すればよい。
具体的な樹脂被覆方法としては、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中でキャリアの芯材と被覆層形成用溶液とを混合し、その後に溶剤を除去するニーダーコーター法；等が挙げられる。
【０１０４】
二成分現像剤におけるトナーとキャリアとの混合比（質量比）は、トナー：キャリア＝１：１００乃至３０：１００が好ましく、３：１００乃至２０：１００がより好ましい。
【０１０５】
＜画像形成装置／画像形成方法＞
本実施形態に係る画像形成装置及び画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【０１０６】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【０１０７】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の周知の画像形成装置が適用される。
中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【０１０８】
本実施形態に係る画像形成装置において、例えば、現像手段を含む部分が、画像形成装置に対して着脱されるカートリッジ構造（プロセスカートリッジ）であってもよい。プロセスカートリッジとしては、例えば、本実施形態に係る静電荷像現像剤を収容し、現像手段を備えるプロセスカートリッジが好適に用いられる。
【０１０９】
以下、本実施形態に係る画像形成装置の一例を説明するが、これに限定されるわけではない。なお、図に示す主用部を説明し、その他はその説明を省略する。
【０１１０】
図１は、本実施形態に係る画像形成装置を示す概略構成図であり、５連タンデム方式且つ中間転写方式の画像形成装置を示す図である。
図１に示す画像形成装置は、色分解された画像データに基づく、レッド（Ｒ）、イエロー（Ｙ）、マゼンタ（Ｍ）、シアン（Ｃ）、ブラック（Ｋ）の各色の画像を出力する電子写真方式の第１乃至第５の画像形成ユニット１０Ｒ、１０Ｙ、１０Ｍ、１０Ｃ、１０Ｋ（画像形成手段）を備えている。これらの画像形成ユニット（以下、単に「ユニット」と称する場合がある）１０Ｒ、１０Ｙ、１０Ｍ、１０Ｃ、１０Ｋは、水平方向に互いに予め定められた距離離間して並設されている。これらユニット１０Ｒ、１０Ｙ、１０Ｍ、１０Ｃ、１０Ｋは、画像形成装置に対して着脱されるプロセスカートリッジであってもよい。
【０１１１】
各ユニット１０Ｒ、１０Ｙ、１０Ｍ、１０Ｃ、１０Ｋの下方には、各ユニットを通して中間転写ベルト（中間転写体の一例）２０が延設されている。中間転写ベルト２０は、中間転写ベルト２０の内面に接する、駆動ロール２２、支持ロール２３、及び対向ロール２４に巻きつけて設けられ、第１のユニット１０Ｒから第５のユニット１０Ｋに向う方向に走行するようになっている。中間転写ベルト２０の像保持面側には、駆動ロール２２と対向して中間転写体クリーニング装置２１が備えられている。
各ユニット１０Ｒ、１０Ｙ、１０Ｍ、１０Ｃ、１０Ｋの現像装置（現像手段の一例）４Ｒ、４Ｙ、４Ｍ、４Ｃ、４Ｋのそれぞれには、トナーカートリッジ８Ｒ、８Ｙ、８Ｍ、８Ｃ、８Ｋに収められたレッド、イエロー、マゼンタ、シアン、ブラックの各トナーの供給がなされる。
【０１１２】
第１乃至第５のユニット１０Ｒ、１０Ｙ、１０Ｍ、１０Ｃ、１０Ｋは、同等の構成、動作、及び作用を有しているため、ここでは中間転写ベルト走行方向の上流側に配設されたレッド画像を形成する第１のユニット１０Ｒについて代表して説明する。
【０１１３】
第１ユニット１０Ｒは、像保持体として作用する感光体１Ｒを有している。感光体１Ｒの周囲には、感光体１Ｒの表面を予め定められた電位に帯電させる帯電ロール（帯電手段の一例）２Ｒ、帯電された表面を色分解された画像信号に基づくレーザ光線よって露光して静電荷像を形成する露光装置（静電荷像形成手段の一例）３Ｒ、静電荷像にトナーを供給して静電荷像を現像する現像装置（現像手段の一例）４Ｒ、現像したトナー画像を中間転写ベルト２０上に転写する一次転写ロール（一次転写手段の一例）５Ｒ、及び一次転写後に感光体１Ｒの表面に残存するトナーを除去する感光体クリーニング装置（クリーニング手段の一例）６Ｒが順に配置されている。
一次転写ロール５Ｒは、中間転写ベルト２０の内側に配置され、感光体１Ｒに対向した位置に設けられている。各ユニットの一次転写ロール５Ｒ、５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスの値を変える。
【０１１４】
以下、第１ユニット１０Ｒにおいてレッド画像を形成する動作について説明する。
まず、動作に先立って、帯電ロール２Ｒによって感光体１Ｒの表面が−６００Ｖ乃至−８００Ｖの電位に帯電される。
感光体１Ｒは、導電性（例えば２０℃における体積抵抗率１×１０−６Ωｃｍ以下）の基体上に感光層を積層して形成されている。この感光層は、通常は高抵抗（一般の樹脂の抵抗）であるが、レーザ光線が照射されると、レーザ光線が照射された部分の比抵抗が変化する性質を持っている。そこで、帯電した感光体１Ｒの表面に、図示しない制御部から送られてくるレッド用の画像データに従って、露光装置３Ｒからレーザ光線を照射する。それにより、レッド画像パターンの静電荷像が感光体１Ｒの表面に形成される。
【０１１５】
静電荷像とは、帯電によって感光体１Ｒの表面に形成される像であり、露光装置３Ｒからのレーザ光線によって、感光層の被照射部分の比抵抗が低下し、感光体１Ｒの表面の帯電した電荷が流れ、一方、レーザ光線が照射されなかった部分の電荷が残留することによって形成される、いわゆるネガ潜像である。
感光体１Ｒ上に形成された静電荷像は、感光体１Ｒの走行に従って予め定められた現像位置まで回転する。そして、この現像位置で、感光体１Ｒ上の静電荷像が、現像装置４Ｒによってトナー画像として現像され可視化される。
【０１１６】
現像装置４Ｒ内には、例えば、少なくともレッドトナーとキャリアとを含む静電荷像現像剤が収容されている。レッドトナーは、現像装置４Ｒの内部で攪拌されることで摩擦帯電し、感光体１Ｒ上に帯電した帯電荷と同極性（負極性）の電荷を有して現像剤ロール（現像剤保持体の一例）上に保持されている。そして感光体１Ｒの表面が現像装置４Ｒを通過していくことにより、感光体１Ｒ表面上の除電された潜像部にレッドトナーが静電的に付着し、潜像がレッドトナーによって現像される。レッドのトナー画像が形成された感光体１Ｒは、引続き予め定められた速度で走行され、感光体１Ｒ上に現像されたトナー画像が予め定められた一次転写位置へ搬送される。
【０１１７】
感光体１Ｒ上のレッドトナー画像が一次転写位置へ搬送されると、一次転写ロール５Ｒに一次転写バイアスが印加され、感光体１Ｒから一次転写ロール５Ｒに向う静電気力がトナー画像に作用し、感光体１Ｒ上のトナー画像が中間転写ベルト２０上に転写される。このとき印加される転写バイアスは、トナーの極性（−）と逆極性の（＋）極性であり、第１ユニット１０Ｒでは制御部（図示せず）によって例えば＋１０μＡに制御されている。
一方、感光体１Ｒ上に残留したトナーは感光体クリーニング装置６Ｒで除去されて回収される。
【０１１８】
第２ユニット１０Ｙ以降の一次転写ロール５Ｙ、５Ｍ、５Ｃ、５Ｋに印加される一次転写バイアスも、第１ユニットに準じて制御されている。
こうして、第１ユニット１０Ｒにてレッドトナー画像の転写された中間転写ベルト２０は、第２乃至第５のユニット１０Ｙ、１０Ｍ、１０Ｃ、１０Ｋを通して順次搬送され、各色のトナー画像が重ねられて多重転写される。
【０１１９】
第１乃至第５のユニットを通して５色のトナー画像が多重転写された中間転写ベルト２０は、中間転写ベルト２０と、中間転写ベルトの内面に接する対向ロール２４と、中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが対向ロール２４に印加される。このとき印加される転写バイアスは、トナーの極性（−）と同極性の（−）極性であり、中間転写ベルト２０から記録紙Ｐに向う静電気力がトナー画像に作用し、中間転写ベルト２０上のトナー画像が記録紙Ｐ上に転写される。なお、この際の二次転写バイアスは二次転写部の抵抗を検出する抵抗検出手段（図示せず）により検出された抵抗に応じて決定されるものであり、電圧制御されている。
【０１２０】
この後、記録紙Ｐは定着装置（定着手段の一例）２８における一対の定着ロールの圧接部（ニップ部）へと送り込まれ、トナー画像が記録紙Ｐ上へ定着され、定着画像が形成される。
【０１２１】
トナー画像を転写する記録紙Ｐとしては、例えば、電子写真方式の複写機、プリンター等に使用される普通紙が挙げられる。記録媒体としては、記録紙Ｐ以外にも、ＯＨＰシート等も挙げられる。
定着後における画像表面の平滑性をさらに向上させるには、記録紙Ｐの表面も平滑であることが好ましく、例えば、普通紙の表面を樹脂等でコーティングしたコート紙、印刷用のアート紙等が好適に使用される。
【０１２２】
カラー画像の定着が完了した記録紙Ｐは、排出部へ向けて搬出され、一連のカラー画像形成動作が終了される。
【０１２３】
＜プロセスカートリッジ／トナーカートリッジ＞
本実施形態に係るプロセスカートリッジについて説明する。
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１２４】
なお、本実施形態に係るプロセスカートリッジは、上記構成に限られず、現像装置と、その他、必要に応じて、例えば、像保持体、帯電手段、静電荷像形成手段、及び転写手段等のその他手段から選択される少なくとも一つと、を備える構成であってもよい。
【０１２５】
以下、本実施形態に係るプロセスカートリッジの一例を示すが、これに限定されるわけではない。なお、図に示す主用部を説明し、その他はその説明を省略する。
【０１２６】
図２は、本実施形態に係るプロセスカートリッジを示す概略構成図である。
図２に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
なお、図２中、１０９は露光装置（静電荷像形成手段の一例）、１１２は転写装置（転写手段の一例）、１１５は定着装置（定着手段の一例）、３００は記録紙（記録媒体の一例）を示している。
【０１２７】
次に、本実施形態に係るトナーカートリッジについて説明する。
本実施形態に係るトナーカートリッジは、本実施形態に係るトナーを収容し、画像形成装置に着脱されるトナーカートリッジである。トナーカートリッジは、画像形成装置内に設けられた現像手段に供給するための補給用のトナーを収容するものである。
【０１２８】
図１に示す画像形成装置は、トナーカートリッジ８Ｒ、８Ｙ、８Ｍ、８Ｃ、８Ｋが着脱される構成を有する画像形成装置であり、現像装置４Ｒ、４Ｙ、４Ｍ、４Ｃ、４Ｋは、各々の色に対応したトナーカートリッジと、図示しないトナー供給管で接続されている。また、トナーカートリッジ内に収容されているトナーが少なくなった場合には、このトナーカートリッジが交換される。
【実施例】
【０１２９】
以下、本発明を実施例により更に具体的に説明するが、本発明はその主旨を越えない限り、以下の実施例に限定されるものではない。
【０１３０】
以下において、特に断りのない限り、「部」は質量基準である。
また以下においては、Ｃ．Ｉ．ＰｉｇｍｅｎｔＹｅｌｌｏｗ７４を「ＰＹ７４」と、Ｃ．Ｉ．ＰｉｇｍｅｎｔＲｅｄ４８：１を「ＰＲ４８：１」と、Ｃ．Ｉ．ＰｉｇｍｅｎｔＲｅｄ４８：３を「ＰＲ４８：３」と、Ｃ．Ｉ．ＰｉｇｍｅｎｔＲｅｄ５７：１を「ＰＲ５７：１」と、Ｃ．Ｉ．ＰｉｇｍｅｎｔＲｅｄ１８４を「ＰＲ１８４」と称する。
【０１３１】
＜各物性の測定方法＞
〔樹脂の重量平均分子量〕
樹脂の重量平均分子量は、以下の測定装置を用いたゲルパーミエーションクロマトグラフィ（ＧＰＣ）による分子量測定の結果と、単分散ポリスチレン標準試料の分子量校正曲線とから算出した。
・測定装置：ＨＬＣ−８１２０（東ソー社製）
・カラム：ＴＳＫｇｅｌ ＳｕｐｅｒＨＭ−Ｍ（東ソー社製）
・溶離液：テトラヒドロフラン
【０１３２】
〔樹脂の酸価〕
樹脂の酸価は、ＪＩＳ Ｋ００７０−１９９２に従って、中和滴定法で測定した。
【０１３３】
〔樹脂のガラス転移温度〕
樹脂のガラス転移温度は、示差走査熱量測定（ＤＳＣ）により得られたＤＳＣ曲線から、前述のとおりＪＩＳ  Ｋ７１２１−１９８７「プラスチックの転移温度測定方法」にしたがって求めた。
【０１３４】
〔樹脂粒子及びトナー粒子の体積平均粒径〕
樹脂粒子及びトナー粒子の体積平均粒径の測定方法は下記のとおりである。
【０１３５】
−粒径が２μｍ以上の場合−
・測定用試料：ドデシルベンゼンスルホン酸ナトリウム（界面活性剤）の５質量％水溶液２ｍＬに粒子を０．５ｍｇ以上５０ｍｇ以下加え、これを電解液（ベックマン−コールター社製ＩＳＯＴＯＮ−ＩＩ）１００ｍＬ以上１５０ｍＬ以下に添加し、超音波分散器で１分間分散処理を行って調製した。
・測定装置：コールターマルチサイザーＩＩ型（ベックマン−コールター社製）、アパーチャー径１００μｍ。
上記の測定用試料及び測定装置を用いて、２μｍ以上６０μｍ以下の粒子５０，０００個の粒径を測定して、粒度分布から体積平均粒度分布を求めた。
粒度分布を基にして、分割された粒度範囲（チャンネル）に対し、小径側から体積の累積分布を描き、累積５０％になる粒径を体積平均粒径とした。
【０１３６】
−粒径が２μｍ未満の場合−
・測定用試料：粒子分散液にイオン交換水を添加して固形分量が約１０質量％になるように調整した。
・測定装置：レーザー回折式粒度分布測定装置（ベックマン−コールター社製ＬＳ１３３２０）
上記の測定用試料をセルに適当な濃度になるまで投入し、散乱強度が測定するのに充分な値になったところで測定した。得られた粒度分布を基にして、分割された粒度範囲（チャンネル）に対し、小径側から体積の累積分布を描き、累積５０％になる粒径を体積平均粒径とした。
【０１３７】
＜樹脂粒子分散液の調製＞
〔樹脂粒子分散液（１）の調製〕
・テレフタル酸  ：３０モル部
・フマル酸  ：７０モル部
・ビスフェノールＡエチレンオキサイド付加物  ：５モル部
・ビスフェノールＡプロピレンオキサイド付加物  ：９５モル部
攪拌装置、窒素導入管、温度センサ、及び精留塔を備えた内容量５リットルのフラスコに、上記の材料を仕込み、１時間を要して温度を２２０℃まで上げ、上記材料１００部に対してチタンテトラエトキシド１部を投入した。生成する水を留去しながら０．５時間を要して２３０℃まで温度を上げ、該温度で１時間脱水縮合反応を継続した後、反応物を冷却した。こうして、重量平均分子量１８，０００、酸価１５ｍｇＫＯＨ／ｇ、ガラス転移温度６０℃のポリエステル樹脂（１）を合成した。
【０１３８】
温度調節手段及び窒素置換手段を備えた容器に、酢酸エチル４０部及び２−ブタノール２５部を投入し、混合溶剤とした後、ポリエステル樹脂（１）１００部を徐々に投入し溶解させ、ここに、１０質量％アンモニア水溶液（樹脂の酸価に対してモル比で３倍量相当量）を入れて３０分間攪拌した。
次いで、容器内を乾燥窒素で置換し、温度を４０℃に保持して、混合液を攪拌しながらイオン交換水４００部を２部／分の速度で滴下し、乳化を行った。滴下終了後、乳化液を室温（２０℃乃至２５℃）に戻し、攪拌しつつ乾燥窒素により４８時間バブリングを行うことにより、酢酸エチル及び２−ブタノールを１，０００ｐｐｍ以下まで低減させ、体積平均粒径２００ｎｍの樹脂粒子が分散した樹脂粒子分散液を得た。該樹脂粒子分散液にイオン交換水を加え、固形分量を２０質量％に調整して、樹脂粒子分散液（１）とした。
【０１３９】
〔樹脂粒子分散液（２）の調製〕
・スチレン  ：３１０部
・ｎ−ブチルアクリレート  ：１００部
・β−カルボキシエチルアクリレート  ：９部
・１，１０−デカンジオールジアクリレート  ：１．５部
・ドデカンチオール  ：３部
フラスコに、アニオン性界面活性剤（ダウケミカル社製ダウファックス）４部をイオン交換水５５０部に溶解した溶液を入れ、そこに上記の原料を混合した混合液を入れて乳化した。乳化液を１０分間ゆっくりと攪拌しながら、過硫酸アンモニウム６部を溶解したイオン交換水５０部を投入した。次いで、系内の窒素置換を充分に行った後、フラスコを攪拌しながらオイルバスで系内が７５℃になるまで加熱し、そのまま４時間乳化重合を継続した。これにより、重量平均分子量３３，０００、ガラス転移温度５３℃、体積平均粒径２５０ｎｍの樹脂粒子が分散した樹脂粒子分散液を得た。該樹脂粒子分散液にイオン交換水を加え、固形分量を２０質量％に調整して、樹脂粒子分散液（２）とした。
【０１４０】
＜着色剤分散液の調製＞
〔着色剤分散液（Ｙ１）の調製〕
・ＰＹ７４（クラリアント社製、商品名：ＨａｎｓａＹｅｌｌｏｗ５ＧＸ０１）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（Ｙ１）を得た。
【０１４１】
〔着色剤分散液（Ｒ１）の調製〕
・ＰＲ４８：１（ＤＩＣ社製、商品名：ＳｙｍｕｌｅｒＲｅｄ３１０９）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（Ｒ１）を得た。
【０１４２】
〔着色剤分散液（Ｒ２）の調製〕
・ＰＲ４８：３（富士色素社製、商品名：ＦｕｊｉＲｅｄ５Ｒ７６３）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（Ｒ２）を得た。
【０１４３】
〔着色剤分散液（Ｒ３）の調製〕
・ＰＲ５７：１（富士色素社製、商品名：ＦｕｊｉＣａｒｍｉｎｅ６ＢＮｏ．５０）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（Ｒ３）を得た。
【０１４４】
〔着色剤分散液（Ｒ４）の調製〕
・ＰＲ１８４（クラリアント社製、商品名：ＴｏｎｅｒＭａｇｅｎｔａＦ８Ｂ）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（Ｒ４）を得た。
【０１４５】
〔着色剤分散液（その他１）の調製〕
・ＰＲ１２２（大日精化工業社製クロモファインマゼンタ６８８７）  ：７０部
・アニオン性界面活性剤（第一工業製薬（株）製、ネオゲンＲＫ）  ：１部
・イオン交換水  ：２００部
上記の材料を混合し、ホモジナイザー（ＩＫＡ社製ウルトラタラックスＴ５０）を用いて１０分間分散した。分散液中の固形分量が２０質量％となるようイオン交換水を加え、体積平均粒径１９０ｎｍの着色剤粒子が分散された着色剤分散液（その他１）を得た。
【０１４６】
＜離型剤分散液の調製＞
〔離型剤分散液（１）の調製〕
・パラフィンワックス（日本精蝋（株）製  ＨＮＰ−９）  ：１００部
・アニオン性界面活性剤（第一工業製薬（株）製、ネオゲンＲＫ）  ：１部
・イオン交換水  ：３５０部
上記材料を混合して１００℃に加熱し、ホモジナイザー（ＩＫＡ社製ウルトラタラックスＴ５０）を用いて分散した後、マントンゴーリン高圧ホモジナイザー（ゴーリン社製）で分散処理し、体積平均粒径２００ｎｍの離型剤粒子が分散された離型剤分散液（１）（固形分量２０質量％）を得た。
【０１４７】
≪実施例Ａ、比較例Ａ≫
＜実施例Ａ１＞
〔トナー粒子の調製〕
・樹脂粒子分散液（１）  ：４２７．５部
・着色剤分散液（Ｙ１）（ＰＹ７４含有）  ：２．５部
・着色剤分散液（Ｒ１）（ＰＲ４８：１含有）  ：２０部
・離型剤分散液（１）  ：５０部
・アニオン性界面活性剤（ＴａｙｃａＰｏｗｅｒ）  ：２部
上記材料を丸型ステンレス製フラスコに入れ、０．１Ｎの硝酸を添加してｐＨを３．５に調整した後、ポリ塩化アルミニウム濃度が１０質量％の硝酸水溶液３０部を添加した。続いて、ホモジナイザー（ＩＫＡ社製ウルトラタラックスＴ５０）を用いて３０℃において分散した後、加熱用オイルバス中で４５℃まで加熱し３０分間保持した。その後、樹脂粒子分散液（１）１００部を緩やかに追加し１時間保持し、０．１Ｎの水酸化ナトリウム水溶液を添加してｐＨを８．５に調整した後、攪拌を継続しながら８５℃まで加熱し、５時間保持した。その後、２０℃／分の速度で２０℃まで冷却し、濾過し、イオン交換水で充分に洗浄し、乾燥させることにより、体積平均粒径７．５μｍのトナー粒子（Ａ１）を得た。
【０１４８】
〔外添トナーの調製〕
トナー粒子（Ａ１）１００部と、ジメチルシリコーンオイル処理シリカ粒子（日本アエロジル社製ＲＹ２００）０．７部とをヘンシェルミキサーを用いて混合し、トナー（Ａ１）を得た。
【０１４９】
〔現像剤の調製〕
・フェライト粒子（平均粒径５０μｍ）  ：１００部
・トルエン  ：１４部
・スチレン／メチルメタクリレート共重合体（共重合比１５／８５）  ：２部
・カーボンブラック  ：０．２部
フェライト粒子を除く上記成分をサンドミルにて分散して分散液を調製し、この分散液をフェライト粒子とともに真空脱気型ニーダに入れ、攪拌しながら減圧し乾燥させることによりキャリアを得た。
上記キャリア１００部に対して、トナー（Ａ１）５部を混合し、現像剤（Ａ１）を得た。
【０１５０】
〔色再現性の評価〕
以下の作業、画像形成、及び測定は、温度２５℃／湿度６０％の環境下で行った。
評価用画像を形成する画像形成装置として、富士ゼロックス社製ＤｏｃｕＣｅｎｔｒｅ  Ｃｏｌｏｒ  ４００  ＣＰを用意し、現像剤（Ａ１）を現像器に入れ、トナー（Ａ１）をトナーカートリッジに入れた。
そして、光沢度が４０％のコート紙（富士ゼロックス社製ＯＳコート紙Ｗ）に、単色の１００％濃度の画像（大きさ５ｃｍ×５ｃｍ、トナー載り量４．３ｇ／ｍ２）を画像形成した。
【０１５１】
形成した画像の、ＣＩＥ１９７６Ｌ＊ａ＊ｂ＊表色系におけるＬ＊値、ａ＊値及びｂ＊値を、エックスライト社製Ｘ−Ｒｉｔｅ９３９（アパーチャー径４ｍｍ）を用いて、任意に１０か所測定し、Ｌ＊値、ａ＊値及びｂ＊値の平均値を算出した。
市販の色見本（ＰＡＮＴＯＮＥ社製ＰＡＮＴＯＮＥ  ＦＯＲＭＵＬＡ  ＧＵＩＤＥ  Ｓｏｌｉｄ  Ｃｏａｔｅｄ）のＰＡＮＴＯＮＥ１９９Ｃ（コート紙）についても、上記と同様にしてＬ＊値、ａ＊値及びｂ＊値を測定し、それぞれの平均値を算出したところ、Ｌ１＝４６．２５、ａ１＝７４．１６、ｂ１＝４１．９６であった。
そして、下記の式に基き、形成した画像とＰＡＮＴＯＮＥ１９９Ｃとの間の色差ΔＥを算出した。その結果を表２に示す。
【０１５２】
【数３】
2015169666.tif 000004
Ｌ１、ａ１、ｂ１は、ＰＡＮＴＯＮＥ１９９ＣのＬ＊値、ａ＊値、ｂ＊値であり、Ｌ２、ａ２、ｂ２は、実施例および比較例の画像のＬ＊値、ａ＊値、ｂ＊値である。
【０１５３】
＜実施例Ａ２〜Ａ７および比較例Ａ１〜Ａ１７＞
〔トナーおよび現像剤の調製〕
実施例Ａ１と同様にして、但し、ＰＹ７４及びＰＲ４８：１の各含有率が表１に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表２に示す。
【０１５４】
【表１】
2015169666.tif 000005
【０１５５】
【表２】
2015169666.tif 000006
【０１５６】
実施例Ａ１〜Ａ７は、ΔＥが１０以下であり、ＰＡＮＴＯＮＥ１９９Ｃの色再現性に優れた画像が得られていた。
また実施例Ａ２、Ａ３、Ａ５及びＡ６は、ΔＥが８以下であり、ＰＡＮＴＯＮＥ１９９Ｃの色再現性により優れた画像が得られていた。
【０１５７】
＜実施例Ａ１０１＞
〔トナー粒子の調製〕
・樹脂粒子分散液（２）  ：４２２．５部
・着色剤分散液（Ｙ１）（ＰＹ７４含有）  ：２．５部
・着色剤分散液（Ｒ１）（ＰＲ４８：１含有）  ：２５部
・離型剤分散液（１）  ：５０部
上記材料を丸型ステンレス製フラスコ中に入れ、ホモジナイザー（ＩＫＡ社製ウルトラタラックスＴ５０）で混合し分散した。次いで、ポリ塩化アルミニウム０．５部を加え、ホモジナイザーで分散操作を継続した。その後、加熱用オイルバスで攪拌しながら５０℃まで加熱し、５０℃で６０分保持した。その後、０．５Ｎの水酸化ナトリウム水溶液で系内のｐＨを５．５に調整した後、フラスコを密閉し、磁力シールを用いて攪拌を継続しながら９５℃まで加熱し、５時間保持した。反応終了後、冷却し、濾過し、イオン交換水で充分に洗浄した後、ヌッチェ式吸引濾過により固液分離を施した。これを更に４０℃のイオン交換水３Ｌに再分散し、１５分３００ｒｐｍで攪拌し洗浄した。これを５回繰り返し、濾液のｐＨが６．６、電気伝導度１２μＳ／ｃｍとなったところで、ヌッチェ式吸引濾過によりＮｏ５Ａ濾紙を用いて固液分離を行った。次いで真空乾燥を１２時間継続した。こうして、体積平均粒径７．５μｍのトナー粒子（Ａ１０１）を得た。
【０１５８】
〔外添トナーの調製〕
トナー（Ａ１）の調製と同様にして、但し、トナー粒子（Ａ１）に替えてトナー粒子（Ａ１０１）を用いて、トナー（Ａ１０１）を得た。
【０１５９】
〔現像剤の調製〕
現像剤（Ａ１）の調製と同様にして、但し、トナー（Ａ１）に替えてトナー（Ａ１０１）を用いて、現像剤（Ａ１０１）を得た。
【０１６０】
〔色再現性の評価〕
トナー（Ａ１）及び現像剤（Ａ１）に替えてトナー（Ａ１０１）及び現像剤（Ａ１０１）を用いて、実施例Ａ１における色再現性の評価と同様の評価を行った。その結果を表３に示す。
【０１６１】
＜実施例Ａ１０２＞
〔トナー粒子の調製〕
・ポリエステル樹脂（１）  ：８４．５部
・ＰＹ７４（クラリアント社製、商品名：ＨａｎｓａＹｅｌｌｏｗ５ＧＸ０１）  ：０．５部
・ＰＲ４８：１（ＤＩＣ社製、商品名：ＳｙｍｕｌｅｒＲｅｄ３１０９）  ：２５部
・パラフィンワックス（日本精蝋（株）製  ＨＮＰ−９）  ：１０部
上記材料をエクストルーダーで混練し、表面粉砕方式の粉砕機で粉砕した後、風力式分級機で細粒及び粗粒を分級し、体積平均粒径７．５μｍのトナー粒子（Ａ１０２）を得た。
【０１６２】
〔外添トナーの調製〕
トナー（Ａ１）の調製と同様にして、但し、トナー粒子（Ａ１）に替えてトナー粒子（Ａ１０２）を用いて、トナー（Ａ１０２）を得た。
【０１６３】
〔現像剤の調製〕
現像剤（Ａ１）の調製と同様にして、但し、トナー（Ａ１）に替えてトナー（Ａ１０２）を用いて、現像剤（Ａ１０２）を得た。
【０１６４】
〔色再現性の評価〕
トナー（Ａ１）及び現像剤（Ａ１）に替えてトナー（Ａ１０２）及び現像剤（Ａ１０２）を用いて、実施例Ａ１における色再現性の評価と同様の評価を行った。その結果を表３に示す。
【０１６５】
＜実施例Ａ１０３＞
〔トナー粒子の調製〕
−顔料分散液（Ａ）−
・ＰＹ７４（クラリアント社製、商品名：ＨａｎｓａＹｅｌｌｏｗ５ＧＸ０１）  ：２０部
・酢酸エチル  ：８０部
上記材料を、サンドミルを用いて分散し、顔料分散液（Ａ）とした。
【０１６６】
−顔料分散液（Ｂ）−
・ＰＲ４８：１（ＤＩＣ社製、商品名：ＳｙｍｕｌｅｒＲｅｄ３１０９）  ：２０部
・酢酸エチル  ：８０部
上記材料を、サンドミルを用いて分散し、顔料分散液（Ｂ）とした。
【０１６７】
−離型剤分散液（Ａ）−
・パラフィンワックス（日本精蝋（株）製  ＨＮＰ−９）  ：２０部
・酢酸エチル  ：８０部
上記材料を、ＤＣＰミルを用い１０℃に冷却した状態で分散し、離型剤分散液（Ａ）とした。
【０１６８】
−Ｃ液−
・ポリエステル樹脂（１）  ：８４．５部
・顔料分散液（Ａ）（ＰＹ７４含有）  ：２．５部
・顔料分散液（Ｂ）（ＰＲ４８：１含有）  ：２５部
・離型剤分散液（Ａ）  ：５０部
・酢酸エチル  ：３２５．６部
上記材料を混合し攪拌し、Ｃ液とした。
【０１６９】
−Ｄ液−
・炭酸カルシウム分散液（炭酸カルシウム：水＝４０部：６０部）  ：１２４部
・セロゲンＢＳ−Ｈ（第一工業製薬社製）の２質量％水溶液  ：９９部
・水  ：２７７部
上記材料を混合し攪拌し、Ｄ液とした。
【０１７０】
Ｃ液５００部とＤ液５００部とを混合し攪拌し懸濁液を得、この懸濁液をプロペラ型攪拌機で４８時間攪拌し溶媒を除去した。次に、塩酸を加えて、炭酸カルシウムを除去した後、水洗、乾燥、分級して、体積平均粒径７．５μｍのトナー粒子（Ａ１０３）を得た。
【０１７１】
〔外添トナーの調製〕
トナー（Ａ１）の調製と同様にして、但し、トナー粒子（Ａ１）に替えてトナー粒子（Ａ１０３）を用いて、トナー（Ａ１０３）を得た。
【０１７２】
〔現像剤の調製〕
現像剤（Ａ１）の調製と同様にして、但し、トナー（Ａ１）に替えてトナー（Ａ１０３）を用いて、現像剤（Ａ１０３）を得た。
【０１７３】
〔色再現性の評価〕
トナー（Ａ１）及び現像剤（Ａ１）に替えてトナー（Ａ１０３）及び現像剤（Ａ１０３）を用いて、実施例Ａ１における色再現性の評価と同様の評価を行った。その結果を表３に示す。
【０１７４】
＜実施例Ａ１０４＞
〔トナー粒子の調製〕
実施例Ａ１と同様にして、但し、着色剤分散液（その他１）も使用し、各顔料の含有率が表３に記載のとおりになるよう樹脂粒子分散液及び着色剤分散液の各量を調整して、トナー粒子（Ａ１０４）を得た。
【０１７５】
〔外添トナーの調製〕
トナー（Ａ１）の調製と同様にして、但し、トナー粒子（Ａ１）に替えてトナー粒子（Ａ１０４）を用いて、トナー（Ａ１０４）を得た。
【０１７６】
〔現像剤の調製〕
現像剤（Ａ１）の調製と同様にして、但し、トナー（Ａ１）に替えてトナー（Ａ１０４）を用いて、現像剤（Ａ１０４）を得た。
【０１７７】
〔色再現性の評価〕
トナー（Ａ１）及び現像剤（Ａ１）に替えてトナー（Ａ１０４）及び現像剤（Ａ１０４）を用いて、実施例Ａ１における色再現性の評価と同様の評価を行った。その結果を表３に示す。
【０１７８】
＜実施例Ａ１０５＞
〔トナー粒子の調製〕
・ポリエステル樹脂（１）  ：６４．５部
・ＰＹ７４（クラリアント社製、商品名：ＨａｎｓａＹｅｌｌｏｗ５ＧＸ０１）  ：０．５部
・ＰＲ４８：１（ＤＩＣ社製、商品名：ＳｙｍｕｌｅｒＲｅｄ３１０９）  ：５部
・パラフィンワックス（日本精蝋（株）製  ＨＮＰ−９）  ：１０部
・シリカ（日本アエロジル（株）社製ＲＸ５０）  ：２０部
上記材料をエクストルーダーで混練し、表面粉砕方式の粉砕機で粉砕した後、風力式分級機で細粒及び粗粒を分級し、体積平均粒径７．５μｍのトナー粒子（Ａ１０５）を得た。
【０１７９】
〔外添トナーの調製〕
トナー（Ａ１）の調製と同様にして、但し、トナー粒子（Ａ１）に替えてトナー粒子（Ａ１０５）を用いて、トナー（Ａ１０５）を得た。
【０１８０】
〔現像剤の調製〕
現像剤（Ａ１）の調製と同様にして、但し、トナー（Ａ１）に替えてトナー（Ａ１０５）を用いて、現像剤（Ａ１０５）を得た。
【０１８１】
〔色再現性の評価〕
トナー（Ａ１）及び現像剤（Ａ１）に替えてトナー（Ａ１０５）及び現像剤（Ａ１０５）を用いて、実施例Ａ１における色再現性の評価と同様の評価を行った。その結果を表３に示す。
【０１８２】
＜実施例Ａ１０６＞
〔トナー粒子の調製〕
・ポリエステル樹脂（１）  ：６３．５部
・ＰＹ７４（クラリアント社製、商品名：ＨａｎｓａＹｅｌｌｏｗ５ＧＸ０１）  ：０．５部
・ＰＲ４８：１（ＤＩＣ社製、商品名：ＳｙｍｕｌｅｒＲｅｄ３１０９）  ：５部
・ＰＲ１２２（大日精化工業社製クロモファインマゼンタ６８８７）  ：１部
・パラフィンワックス（日本精蝋（株）製  ＨＮＰ−９）  ：１０部
・シリカ（日本アエロジル（株）社製  ＲＸ５０）  ：２０部
上記材料をエクストルーダーで混練し、表面粉砕方式の粉砕機で粉砕した後、風力式分級機で細粒及び粗粒を分級し、体積平均粒径７．５μｍのトナー粒子（Ａ１０６）を得た。
【０１８３】
〔外添トナーの調製〕
トナー（Ａ１）の調製と同様にして、但し、トナー粒子（Ａ１）に替えてトナー粒子（Ａ１０６）を用いて、トナー（Ａ１０６）を得た。
【０１８４】
〔現像剤の調製〕
現像剤（Ａ１）の調製と同様にして、但し、トナー（Ａ１）に替えてトナー（Ａ１０６）を用いて、現像剤（Ａ１０６）を得た。
【０１８５】
〔色再現性の評価〕
トナー（Ａ１）及び現像剤（Ａ１）に替えてトナー（Ａ１０６）及び現像剤（Ａ１０６）を用いて、実施例Ａ１における色再現性の評価と同様の評価を行った。その結果を表３に示す。
【０１８６】
【表３】
2015169666.tif 000007
【０１８７】
≪実施例Ｂ、比較例Ｂ≫
＜実施例Ｂ１〜Ｂ８および比較例Ｂ１〜Ｂ２２＞
〔トナーおよび現像剤の調製〕
実施例Ａ１と同様にして、但し、赤色着色剤ＰＲ４８：１をＰＲ４８：３に変更し、且つＰＹ７４及びＰＲ４８：３の各含有率が表４に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表５に示す。
【０１８８】
【表４】
2015169666.tif 000008
【０１８９】
【表５】
2015169666.tif 000009
【０１９０】
実施例Ｂ１〜Ｂ８は、ΔＥが１０以下であり、ＰＡＮＴＯＮＥ１９９Ｃの色再現性に優れた画像が得られていた。
また実施例Ｂ２〜Ｂ７は、ΔＥが８以下であり、ＰＡＮＴＯＮＥ１９９Ｃの色再現性により優れた画像が得られていた。
【０１９１】
＜実施例Ｂ１０１＞
実施例Ａ１０１と同様にして、但し、赤色着色剤ＰＲ４８：１をＰＲ４８：３に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表６に示す。
・樹脂粒子分散液（２）  ：４２２．５部
・着色剤分散液（Ｙ１）（ＰＹ７４含有）  ：２．５部
・着色剤分散液（Ｒ２）（ＰＲ４８：３含有）  ：２５部
・離型剤分散液（１）  ：５０部
【０１９２】
＜実施例Ｂ１０２＞
実施例Ａ１０２と同様にして、但し、赤色着色剤ＰＲ４８：１をＰＲ４８：３に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表６に示す。
・ポリエステル樹脂（１）  ：８４．５部
・ＰＹ７４（クラリアント社製、商品名：ＨａｎｓａＹｅｌｌｏｗ５ＧＸ０１）  ：０．５部
・ＰＲ４８：３（富士色素社製、商品名：ＦｕｊｉＲｅｄ５Ｒ７６３）  ：５部
・パラフィンワックス（日本精蝋（株）製  ＨＮＰ−９）  ：１０部
【０１９３】
＜実施例Ｂ１０３＞
実施例Ａ１０３と同様にして、但し、赤色着色剤ＰＲ４８：１をＰＲ４８：３に変更し、且つ顔料分散液（Ａ）、顔料分散液（Ｂ）、およびＣ液の組成が下記のとおりになるよう調整して、トナー粒子を得、更にトナー、および現像剤を調製した。得られたトナーおよび現像剤について、実施例Ａ１における色再現性の評価と同様の評価を行った。その結果を表６に示す。
−顔料分散液（Ａ）−
・ＰＹ７４（クラリアント社製、商品名：ＨａｎｓａＹｅｌｌｏｗ５ＧＸ０１）  ：２０部
・酢酸エチル  ：８０部
【０１９４】
−顔料分散液（Ｂ）−
・ＰＲ４８：３（富士色素社製、商品名：ＦｕｊｉＲｅｄ５Ｒ７６３）  ：２０部
・酢酸エチル  ：８０部
【０１９５】
−Ｃ液−
・ポリエステル樹脂（１）  ：８４．５部
・顔料分散液（Ａ）（ＰＹ７４含有）  ：２．５部
・顔料分散液（Ｂ）（ＰＲ４８：３含有）  ：２５部
・離型剤分散液（Ａ）  ：５０部
・酢酸エチル  ：３２５．６部
【０１９６】
＜実施例Ｂ１０４＞
〔トナー粒子の調製〕
実施例Ｂ１と同様にして、但し、着色剤分散液（その他１）も使用し、各顔料の含有率が表６に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表６に示す。
【０１９７】
＜実施例Ｂ１０５＞
実施例Ａ１０５と同様にして、但し、赤色着色剤ＰＲ４８：１をＰＲ４８：３に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表６に示す。
・ポリエステル樹脂（１）  ：６４．５部
・ＰＹ７４（クラリアント社製、商品名：ＨａｎｓａＹｅｌｌｏｗ５ＧＸ０１）  ：０．５部
・ＰＲ４８：３（富士色素社製、商品名：ＦｕｊｉＲｅｄ５Ｒ７６３）  ：５部
・パラフィンワックス（日本精蝋（株）製  ＨＮＰ−９）  ：１０部
・シリカ（日本アエロジル（株）社製ＲＸ５０）  ：２０部
【０１９８】
＜実施例Ｂ１０６＞
実施例Ａ１０６と同様にして、但し、赤色着色剤ＰＲ４８：１をＰＲ４８：３に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表６に示す。
・ポリエステル樹脂（１）  ：６３．５部
・ＰＹ７４（クラリアント社製、商品名：ＨａｎｓａＹｅｌｌｏｗ５ＧＸ０１）  ：０．５部
・ＰＲ４８：３（富士色素社製、商品名：ＦｕｊｉＲｅｄ５Ｒ７６３）  ：５部
・ＰＲ１２２（大日精化工業社製クロモファインマゼンタ６８８７）  ：１部
・パラフィンワックス（日本精蝋（株）製  ＨＮＰ−９）  ：１０部
・シリカ（日本アエロジル（株）社製  ＲＸ５０）  ：２０部
【０１９９】
【表６】
2015169666.tif 000010
【０２００】
≪実施例Ｃ、比較例Ｃ≫
＜実施例Ｃ１〜Ｃ１８および比較例Ｃ１〜Ｃ３８＞
〔トナーおよび現像剤の調製〕
実施例Ａ１と同様にして、但し、赤色着色剤ＰＲ４８：１をＰＲ５７：１に変更し、且つＰＹ７４及びＰＲ５７：１の各含有率が表７に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表８に示す。
【０２０１】
【表７】
2015169666.tif 000011
【０２０２】
【表８】
2015169666.tif 000012
【０２０３】
実施例Ｃ１〜Ｃ１８は、ΔＥが１０以下であり、ＰＡＮＴＯＮＥ１９９Ｃの色再現性に優れた画像が得られていた。
また実施例Ｃ４〜Ｃ６、Ｃ８〜Ｃ１１、Ｃ１４〜Ｃ１６は、ΔＥが８以下であり、ＰＡＮＴＯＮＥ１９９Ｃの色再現性により優れた画像が得られていた。
【０２０４】
＜実施例Ｃ１０１＞
実施例Ａ１０１と同様にして、但し、赤色着色剤ＰＲ４８：１をＰＲ５７：１に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表９に示す。
・樹脂粒子分散液（２）  ：４０５部
・着色剤分散液（Ｙ１）（ＰＹ７４含有）  ：１２．５部
・着色剤分散液（Ｒ２）（ＰＲ５７：１含有）  ：３２．５部
・離型剤分散液（１）  ：５０部
【０２０５】
＜実施例Ｃ１０２＞
実施例Ａ１０２と同様にして、但し、赤色着色剤ＰＲ４８：１をＰＲ５７：１に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表９に示す。
・ポリエステル樹脂（１）  ：８１部
・ＰＹ７４（クラリアント社製、商品名：ＨａｎｓａＹｅｌｌｏｗ５ＧＸ０１）  ：２．５部
・ＰＲ５７：１（富士色素社製、商品名：ＦｕｊｉＣａｒｍｉｎｅ６ＢＮｏ．５０）  ：６．５部
・パラフィンワックス（日本精蝋（株）製  ＨＮＰ−９）  ：１０部
【０２０６】
＜実施例Ｃ１０３＞
実施例Ａ１０３と同様にして、但し、赤色着色剤ＰＲ４８：１をＰＲ５７：１に変更し、且つ顔料分散液（Ａ）、顔料分散液（Ｂ）、およびＣ液の組成が下記のとおりになるよう調整して、トナー粒子を得、更にトナー、および現像剤を調製した。得られたトナーおよび現像剤について、実施例Ａ１における色再現性の評価と同様の評価を行った。その結果を表９に示す。
−顔料分散液（Ａ）−
・ＰＹ７４（クラリアント社製、商品名：ＨａｎｓａＹｅｌｌｏｗ５ＧＸ０１）  ：２０部
・酢酸エチル  ：８０部
【０２０７】
−顔料分散液（Ｂ）−
・ＰＲ５７：１（富士色素社製、商品名：ＦｕｊｉＣａｒｍｉｎｅ６ＢＮｏ．５０）  ：２０部
・酢酸エチル  ：８０部
【０２０８】
−Ｃ液−
・ポリエステル樹脂（１）  ：８１．０部
・顔料分散液（Ａ）（ＰＹ７４含有）  ：１２．５部
・顔料分散液（Ｂ）（ＰＲ５７：１含有）  ：３２．５部
・離型剤分散液（Ａ）  ：５０部
・酢酸エチル  ：３２５．６部
【０２０９】
＜実施例Ｃ１０４＞
〔トナー粒子の調製〕
実施例Ｃ１と同様にして、但し、着色剤分散液（その他１）も使用し、各顔料の含有率が表９に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表９に示す。
【０２１０】
＜実施例Ｃ１０５＞
実施例Ａ１０５と同様にして、但し、赤色着色剤ＰＲ４８：１をＰＲ５７：１に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表９に示す。
・ポリエステル樹脂（１）  ：６１部
・ＰＹ７４（クラリアント社製、商品名：ＨａｎｓａＹｅｌｌｏｗ５ＧＸ０１）  ：２．５部
・ＰＲ５７：１（富士色素社製、商品名：ＦｕｊｉＣａｒｍｉｎｅ６ＢＮｏ．５０）  ：６．５部
・パラフィンワックス（日本精蝋（株）製  ＨＮＰ−９）  ：１０部
・シリカ（日本アエロジル（株）社製ＲＸ５０）  ：２０部
【０２１１】
＜実施例Ｃ１０６＞
実施例Ａ１０６と同様にして、但し、赤色着色剤ＰＲ４８：１をＰＲ５７：１に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表９に示す。
・ポリエステル樹脂（１）  ：６０部
・ＰＹ７４（クラリアント社製、商品名：ＨａｎｓａＹｅｌｌｏｗ５ＧＸ０１）  ：２．５部
・ＰＲ５７：１（富士色素社製、商品名：ＦｕｊｉＣａｒｍｉｎｅ６ＢＮｏ．５０）  ：６．５部
・ＰＲ１２２（大日精化工業社製クロモファインマゼンタ６８８７）  ：１部
・パラフィンワックス（日本精蝋（株）製  ＨＮＰ−９）  ：１０部
・シリカ（日本アエロジル（株）社製  ＲＸ５０）  ：２０部
【０２１２】
【表９】
2015169666.tif 000013
【０２１３】
≪実施例Ｄ、比較例Ｄ≫
＜実施例Ｄ１〜Ｄ１６および比較例Ｄ１〜Ｄ３２＞
〔トナーおよび現像剤の調製〕
実施例Ａ１と同様にして、但し、赤色着色剤ＰＲ４８：１をＰＲ１８４に変更し、且つＰＹ７４及びＰＲ１８４の各含有率が表１０に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表１１に示す。
【０２１４】
【表１０】
2015169666.tif 000014
【０２１５】
【表１１】
2015169666.tif 000015
【０２１６】
実施例Ｄ１〜Ｄ１６は、ΔＥが１０以下であり、ＰＡＮＴＯＮＥ１９９Ｃの色再現性に優れた画像が得られていた。
また実施例Ｄ３〜Ｄ６、Ｄ８〜Ｄ１１、Ｄ１３〜Ｄ１５が８以下であり、ＰＡＮＴＯＮＥ１９９Ｃの色再現性により優れた画像が得られていた。
【０２１７】
＜実施例Ｄ１０１＞
実施例Ａ１０１と同様にして、但し、赤色着色剤ＰＲ４８：１をＰＲ１８４に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表１２に示す。
・樹脂粒子分散液（２）  ：４０５部
・着色剤分散液（Ｙ１）（ＰＹ７４含有）  ：１２．５部
・着色剤分散液（Ｒ２）（ＰＲ１８４含有）  ：３２．５部
・離型剤分散液（１）  ：５０部
【０２１８】
＜実施例Ｄ１０２＞
実施例Ａ１０２と同様にして、但し、赤色着色剤ＰＲ４８：１をＰＲ１８４に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表１２に示す。
・ポリエステル樹脂（１）  ：８１部
・ＰＹ７４（クラリアント社製、商品名：ＨａｎｓａＹｅｌｌｏｗ５ＧＸ０１）  ：２．５部
・ＰＲ１８４（クラリアント社製、商品名：ＴｏｎｅｒＭａｇｅｎｔａＦ８Ｂ）  ：６．５部
・パラフィンワックス（日本精蝋（株）製  ＨＮＰ−９）  ：１０部
【０２１９】
＜実施例Ｄ１０３＞
実施例Ａ１０３と同様にして、但し、赤色着色剤ＰＲ４８：１をＰＲ１８４に変更し、且つ顔料分散液（Ａ）、顔料分散液（Ｂ）、およびＣ液の組成が下記のとおりになるよう調整して、トナー粒子を得、更にトナー、および現像剤を調製した。得られたトナーおよび現像剤について、実施例Ａ１における色再現性の評価と同様の評価を行った。その結果を表１２に示す。
−顔料分散液（Ａ）−
・ＰＹ７４（クラリアント社製、商品名：ＨａｎｓａＹｅｌｌｏｗ５ＧＸ０１）  ：２０部
・酢酸エチル  ：８０部
【０２２０】
−顔料分散液（Ｂ）−
・ＰＲ１８４（クラリアント社製、商品名：ＴｏｎｅｒＭａｇｅｎｔａＦ８Ｂ）  ：２０部
・酢酸エチル  ：８０部
【０２２１】
−Ｃ液−
・ポリエステル樹脂（１）  ：８１部
・顔料分散液（Ａ）（ＰＹ７４含有）  ：１２．５部
・顔料分散液（Ｂ）（ＰＲ１８４含有）  ：３２．５部
・離型剤分散液（Ａ）  ：５０部
・酢酸エチル  ：３２５．６部
【０２２２】
＜実施例Ｄ１０４＞
〔トナー粒子の調製〕
実施例Ｄ１と同様にして、但し、着色剤分散液（その他１）も使用し、各顔料の含有率が表１２に記載のとおりになるよう樹脂粒子分散液及び着色剤分散液の各量を調整して、トナー粒子を得、更にトナー、および現像剤を調製した。得られたトナーおよび現像剤について、実施例Ａ１における色再現性の評価と同様の評価を行った。その結果を表１２に示す。
【０２２３】
＜実施例Ｄ１０５＞
実施例Ａ１０５と同様にして、但し、赤色着色剤ＰＲ４８：１をＰＲ１８４に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表１２に示す。
・ポリエステル樹脂（１）  ：６１部
・ＰＹ７４（クラリアント社製、商品名：ＨａｎｓａＹｅｌｌｏｗ５ＧＸ０１）  ：２．５部
・ＰＲ１８４（クラリアント社製、商品名：ＴｏｎｅｒＭａｇｅｎｔａＦ８Ｂ）  ：６．５部
・パラフィンワックス（日本精蝋（株）製  ＨＮＰ−９）  ：１０部
・シリカ（日本アエロジル（株）社製ＲＸ５０）  ：２０部
【０２２４】
＜実施例Ｄ１０６＞
実施例Ａ１０６と同様にして、但し、赤色着色剤ＰＲ４８：１をＰＲ１８４に変更し、且つトナー粒子の組成が下記のとおりになるよう調整して、トナー粒子を得、更にトナー、および現像剤を調製した。得られたトナーおよび現像剤について、実施例Ａ１における色再現性の評価と同様の評価を行った。その結果を表１２に示す。
・ポリエステル樹脂（１）  ：６０部
・ＰＹ７４（クラリアント社製、商品名：ＨａｎｓａＹｅｌｌｏｗ５ＧＸ０１）  ：２．５部
・ＰＲ１８４（クラリアント社製、商品名：ＴｏｎｅｒＭａｇｅｎｔａＦ８Ｂ）  ：６．５部
・ＰＲ１２２（大日精化工業社製クロモファインマゼンタ６８８７）  ：１部
・パラフィンワックス（日本精蝋（株）製  ＨＮＰ−９）  ：１０部
・シリカ（日本アエロジル（株）社製  ＲＸ５０）  ：２０部
【０２２５】
【表１２】
2015169666.tif 000016
【符号の説明】
【０２２６】
１０Ｒ、１０Ｙ、１０Ｍ、１０Ｃ、１０Ｋ  画像形成ユニット
１Ｒ、１Ｙ、１Ｍ、１Ｃ、１Ｋ  感光体（像保持体の一例）
２Ｒ、２Ｙ、２Ｍ、２Ｃ、２Ｋ  帯電ロール（帯電手段の一例）
３Ｒ、３Ｙ、３Ｍ、３Ｃ、３Ｋ  露光装置（静電荷像形成手段の一例）
４Ｒ、４Ｙ、４Ｍ、４Ｃ、４Ｋ  現像装置（現像手段の一例）
５Ｒ、５Ｙ、５Ｍ、５Ｃ、５Ｋ  一次転写ロール（一次転写手段の一例）
６Ｒ、６Ｙ、６Ｍ、６Ｃ、６Ｋ  感光体クリーニング装置（クリーニング手段の一例）
８Ｒ、８Ｙ、８Ｍ、８Ｃ、８Ｋ  トナーカートリッジ
２０  中間転写ベルト（中間転写体の一例）
２１  中間転写体クリーニング装置
２２  駆動ロール
２３  支持ロール
２４  対向ロール
２６  二次転写ロール（二次転写手段の一例）
２８  定着装置（定着手段の一例）
Ｐ    記録紙（記録媒体の一例）
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（クリーニング手段の一例）
１１５  定着装置（定着手段の一例）
１１６  取り付けレール
１１７  筐体
１１８  露光のための開口部
２００  プロセスカートリッジ
３００  記録紙（記録媒体の一例）
【図１】
2015169666.tif 000018
【図２】
2015169666.tif 000019